(57)【要約】【課題】Ｃ．Ｉ．ピグメントイエロー１３８を含む着色剤分散液であって、良好なコントラストを示すカラーフィルタを形成することができる着色剤分散液、該着色剤分散液を含む着色硬化性樹脂組成物、該着色剤分散液又は該着色硬化性樹脂組成物から形成されるカラーフィルタ、及び該カラーフィルタを含む表示装置を提供する。【解決手段】主成分としてのＣ．Ｉ．ピグメントイエロー１３８（Ａ）と、式（Ｉ）で表される化合物（Ｂ）との共分散物を含む着色剤分散液、該着色剤分散液を含む着色硬化性樹脂組成物、該着色剤分散液又は該着色硬化性樹脂組成物から形成されるカラーフィルタ、及び該カラーフィルタを含む表示装置が提供される。【選択図】なし【特許請求の範囲】
【請求項１】
主成分としてのＣ．Ｉ．ピグメントイエロー１３８（Ａ）と、式（Ｉ）で表される化合物（Ｂ）との共分散物を含む、着色剤分散液。
2019157119.tif 000049
［式（Ｉ）中、
ａは、式（Ｉ）で表される化合物が有する−ＣＯ２−及び−Ｓ（Ｏ）２Ｏ−の合計数を表し、０〜１０のいずれかの整数である。
ａ）ａが１〜１０のいずれかの整数である場合、
ＸはＣＲ８Ｒ９を表し、
Ｒ１は、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２〜Ｒ９は、互いに独立に、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２とＲ３、Ｒ３とＲ４、Ｒ４とＲ５、Ｒ６とＲ７、及び、Ｒ８とＲ９からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒｎａは、置換基を有していてもよい炭素数１〜４０の炭化水素基、置換基を有していてもよい複素環基又は水素原子を表し、該炭化水素基及び該複素環基は、−ＣＯ２−及び−Ｓ（Ｏ）２Ｏ−からなる群より選ばれる少なくとも一種を有していてもよい。Ｒｎａが複数個存在する場合、これらは同一でもよく、異なっていてもよい。
Ｍｂ＋は、ヒドロン又はｂ価の金属イオンを表す。Ｍｂ＋が複数個存在する場合、これらは同一でもよく、異なっていてもよい。Ｍｂ＋がヒドロンのとき、該ヒドロンは前記−ＣＯ２−又は−Ｓ（Ｏ）２Ｏ−と一緒になって−ＣＯ２Ｈ及びＳ（Ｏ）２ＯＨとして存在する。
ｂは、１〜６のいずれかの整数を表す。
ｍは、Ｍｂ＋の個数を表す。
ｎは、ｎ＝ｂ×ｍ／ａの関係を満たす数である。
ｂ）ａが０である場合、
ｎは１を表し、かつｍは０を表す。
Ｒ１は、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ２〜Ｒ５は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ２とＲ３、Ｒ３とＲ４、及び、Ｒ４とＲ５からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ６は、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２、−ＣＯ−Ｈ、−ＣＯ−Ｒｎｂ１又は−Ｓ（Ｏ）２−Ｒｎｂ１を表す。
ただし、Ｒ６が−ＣＯ−ＮＨ（Ｒｎｂ１）を表す場合、Ｒ２〜Ｒ５は、（ｉｂ）及び（ｉｉｂ）の少なくとも一方を充足する。
（ｉｂ）Ｒ２〜Ｒ５の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
（ｉｉｂ）Ｒ２とＲ３、Ｒ３とＲ４、及び、Ｒ４とＲ５からなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。Ｒ２〜Ｒ５のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ７は、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。またＲ７は、Ｒ６及びＲ７が結合する炭素原子と一緒になって環を形成していてもよい。
Ｘは、式（１ａ）で表される基を表す。
2019157119.tif 000050
［式（１ａ）中、
Ｒ１７ｂ及びＲ１８ｂは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ１７ｂとＲ１８ｂは、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
＊１は、イソインドリン環との結合手を表す。］
Ｒｎｂは、置換基を有していてもよい炭素数１〜４０の炭化水素基、置換基を有していてもよい複素環基又は水素原子を表す。Ｒｎｂが複数個存在する場合、これらは同一でもよく、異なっていてもよい。
Ｒｎｂ１は、置換基を有していてもよい炭素数１〜３５の炭化水素基又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ１０−に置き換わっていてもよい。ただし、−ＣＨ２−が置き換わることで−ＣＯＯＨ又は−Ｓ（Ｏ）２ＯＨを形成することはない。Ｒｎｂ１が複数個存在する場合、これらは同一でもよく、異なっていてもよい。
Ｒｎｂ１０は、置換基を有していてもよい炭素数１〜３５の炭化水素基、置換基を有していてもよい複素環基又は水素原子を表す。Ｒｎｂ１０が複数個存在する場合、これらは同一でもよく、異なっていてもよい。］
【請求項２】
式（１ａ）で表される基が、式（２ａ）で表される基である、請求項１に記載の着色剤分散液。
2019157119.tif 000051
［式（２ａ）中、
Ｒ１９ｂ及びＲ２０ｂは、互いに独立に、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒｎｂは、前記と同じ意味を表す。
＊２は、イソインドリン環との結合手を表す。］
【請求項３】
式（Ｉ）中、
ａ）ａが１〜１０のいずれかの整数である場合、
Ｒ２〜Ｒ５は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２とＲ３、Ｒ３とＲ４、及び、Ｒ４とＲ５からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒ６は、−ＣＯ−ＯＲｎａ１、−ＣＯ−ＮＨ２、−ＣＯ−ＮＨ（Ｒｎａ１）、−ＣＯ−Ｎ（Ｒｎａ１）２、−ＣＯ−Ｈ、−ＣＯ−Ｒｎａ１又は−Ｓ（Ｏ）２−Ｒｎａ１を表す。
ただし、Ｒ６が−ＣＯ−ＮＨ（Ｒｎａ１）を表す場合、Ｒ２〜Ｒ５は、（ｉａ）及び（ｉｉａ）の少なくとも一方を充足する。
（ｉａ）Ｒ２〜Ｒ５の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
（ｉｉａ）Ｒ２とＲ３、Ｒ３とＲ４、及び、Ｒ４とＲ５からなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。Ｒ２〜Ｒ５のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ７は、シアノ基を表す。
Ｘは、式（１ａ−ｘ）で表される基を表す。
2019157119.tif 000052
［式（１ａ−ｘ）中、
Ｒ２１及びＲ２２は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２１とＲ２２とは、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
＊１は、イソインドリン環との結合手を表す。］
Ｒｎａは、前記と同じ意味を表す。
Ｒｎａ１は、置換基を有していてもよい炭素数１〜３５の炭化水素基又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ１０−に置き換わっていてもよい。ただし、−ＣＨ２−が置き換わることで−ＣＯＯＨ及び−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。Ｒｎａ１が複数個存在する場合、これらは同一でもよく、異なっていてもよい。
Ｒｎａ１０は、置換基を有していてもよい炭素数１〜３５の炭化水素基又は置換基を有していてもよい複素環基を表し、Ｒｎａ１０が複数個存在する場合、これらは同一でもよく、異なっていてもよい。
ｂ）ａが０である場合、
Ｒ７は、シアノ基を表す、請求項１又は２に記載の着色剤分散液。
【請求項４】
式（１ａ−ｘ）で表される基が、式（２ａ−ｘ）で表される基である、請求項３に記載の着色剤分散液。
2019157119.tif 000053
［式（２ａ−ｘ）中、
Ｒ２３及びＲ２４は、互いに独立に、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒｎａは、前記と同じ意味を表す。
＊２は、イソインドリン環との結合手を表す。］
【請求項５】
ヒドロキシ基を有する炭素数１〜４０の脂肪族カルボン酸のアニオンを有する金属塩（Ｃ）をさらに含む、請求項１〜４のいずれか１項に記載の着色剤分散液。
【請求項６】
請求項１〜５のいずれか１項に記載の着色剤分散液と、樹脂（Ｄ）とを含む、着色硬化性樹脂組成物。
【請求項７】
請求項１〜５のいずれか１項に記載の着色剤分散液又は請求項６に記載の着色硬化性樹脂組成物から形成される、カラーフィルタ。
【請求項８】
請求項７に記載のカラーフィルタを含む、表示装置。
【発明の詳細な説明】
【技術分野】
【０００１】
本発明は、着色剤分散液、着色硬化性樹脂組成物、カラーフィルタ及び表示装置に関する。
【背景技術】
【０００２】
着色硬化性樹脂組成物は、液晶表示装置、エレクトロルミネッセンス表示装置及びプラズマディスプレイ等の表示装置に使用されるカラーフィルタの製造に用いられている。カラーフィルタを用いた表示装置には、高いコントラストが要求される。
【０００３】
特開２００２−１７９９７９号公報（特許文献１）には、表示装置のコントラストを改善するために、黄色顔料であるＣ．Ｉ．ピグメントイエロー１３８を含むカラーペーストにＣ．Ｉ．ピグメントイエロー１３８のスルホン化誘導体をさらに含有させることが記載されている。
【先行技術文献】
【特許文献】
【０００４】
【特許文献１】特開２００２−１７９９７９号公報
【発明の概要】
【発明が解決しようとする課題】
【０００５】
本発明の目的は、Ｃ．Ｉ．ピグメントイエロー１３８を含む着色剤分散液であって、良好なコントラストを示すカラーフィルタを形成することができる着色剤分散液、該着色剤分散液を含む着色硬化性樹脂組成物、該着色剤分散液又は該着色硬化性樹脂組成物から形成されるカラーフィルタ、及び該カラーフィルタを含む表示装置を提供することにある。
【課題を解決するための手段】
【０００６】
本発明は、以下に示す着色剤分散液、着色硬化性樹脂組成物、カラーフィルタ及び表示装置を提供する。
［１］  主成分としてのＣ．Ｉ．ピグメントイエロー１３８（Ａ）と、式（Ｉ）で表される化合物（Ｂ）との共分散物を含む、着色剤分散液。
【０００７】
2019157119.tif 000002
【０００８】
［式（Ｉ）中、
ａは、式（Ｉ）で表される化合物が有する−ＣＯ２−及び−Ｓ（Ｏ）２Ｏ−の合計数を表し、０〜１０のいずれかの整数である。
ａ）ａが１〜１０のいずれかの整数である場合、
ＸはＣＲ８Ｒ９を表し、
Ｒ１は、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２〜Ｒ９は、互いに独立に、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２とＲ３、Ｒ３とＲ４、Ｒ４とＲ５、Ｒ６とＲ７、及び、Ｒ８とＲ９からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒｎａは、置換基を有していてもよい炭素数１〜４０の炭化水素基、置換基を有していてもよい複素環基又は水素原子を表し、該炭化水素基及び該複素環基は、−ＣＯ２−及び−Ｓ（Ｏ）２Ｏ−からなる群より選ばれる少なくとも一種を有していてもよい。Ｒｎａが複数個存在する場合、これらは同一でもよく、異なっていてもよい。
Ｍｂ＋は、ヒドロン又はｂ価の金属イオンを表す。Ｍｂ＋が複数個存在する場合、これらは同一でもよく、異なっていてもよい。Ｍｂ＋がヒドロンのとき、該ヒドロンは前記−ＣＯ２−又は−Ｓ（Ｏ）２Ｏ−と一緒になって−ＣＯ２Ｈ及びＳ（Ｏ）２ＯＨとして存在する。
ｂは、１〜６のいずれかの整数を表す。
ｍは、Ｍｂ＋の個数を表す。
ｎは、ｎ＝ｂ×ｍ／ａの関係を満たす数である。
【０００９】
ｂ）ａが０である場合、
ｎは１を表し、かつｍは０を表す。
Ｒ１は、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ２〜Ｒ５は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ２とＲ３、Ｒ３とＲ４、及び、Ｒ４とＲ５からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ６は、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２、−ＣＯ−Ｈ、−ＣＯ−Ｒｎｂ１又は−Ｓ（Ｏ）２−Ｒｎｂ１を表す。
ただし、Ｒ６が−ＣＯ−ＮＨ（Ｒｎｂ１）を表す場合、Ｒ２〜Ｒ５は、（ｉｂ）及び（ｉｉｂ）の少なくとも一方を充足する。
（ｉｂ）Ｒ２〜Ｒ５の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
（ｉｉｂ）Ｒ２とＲ３、Ｒ３とＲ４、及び、Ｒ４とＲ５からなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。Ｒ２〜Ｒ５のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ７は、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。またＲ７は、Ｒ６及びＲ７が結合する炭素原子と一緒になって環を形成していてもよい。
Ｘは、式（１ａ）で表される基を表す。
【００１０】
2019157119.tif 000003
【００１１】
［式（１ａ）中、
Ｒ１７ｂ及びＲ１８ｂは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ１７ｂとＲ１８ｂは、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
＊１は、イソインドリン環との結合手を表す。］
Ｒｎｂは、置換基を有していてもよい炭素数１〜４０の炭化水素基、置換基を有していてもよい複素環基又は水素原子を表す。Ｒｎｂが複数個存在する場合、これらは同一でもよく、異なっていてもよい。
Ｒｎｂ１は、置換基を有していてもよい炭素数１〜３５の炭化水素基又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ１０−に置き換わっていてもよい。ただし、−ＣＨ２−が置き換わることで−ＣＯＯＨ又は−Ｓ（Ｏ）２ＯＨを形成することはない。Ｒｎｂ１が複数個存在する場合、これらは同一でもよく、異なっていてもよい。
Ｒｎｂ１０は、置換基を有していてもよい炭素数１〜３５の炭化水素基、置換基を有していてもよい複素環基又は水素原子を表す。Ｒｎｂ１０が複数個存在する場合、これらは同一でもよく、異なっていてもよい。］
【００１２】
［２］  式（１ａ）で表される基が、式（２ａ）で表される基である、［１］に記載の着色剤分散液。
【００１３】
2019157119.tif 000004
【００１４】
［式（２ａ）中、
Ｒ１９ｂ及びＲ２０ｂは、互いに独立に、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒｎｂは、前記と同じ意味を表す。
＊２は、イソインドリン環との結合手を表す。］
【００１５】
［３］  式（Ｉ）中、
ａ）ａが１〜１０のいずれかの整数である場合、
Ｒ２〜Ｒ５は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２とＲ３、Ｒ３とＲ４、及び、Ｒ４とＲ５からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒ６は、−ＣＯ−ＯＲｎａ１、−ＣＯ−ＮＨ２、−ＣＯ−ＮＨ（Ｒｎａ１）、−ＣＯ−Ｎ（Ｒｎａ１）２、−ＣＯ−Ｈ、−ＣＯ−Ｒｎａ１又は−Ｓ（Ｏ）２−Ｒｎａ１を表す。
ただし、Ｒ６が−ＣＯ−ＮＨ（Ｒｎａ１）を表す場合、Ｒ２〜Ｒ５は、（ｉａ）及び（ｉｉａ）の少なくとも一方を充足する。
（ｉａ）Ｒ２〜Ｒ５の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
（ｉｉａ）Ｒ２とＲ３、Ｒ３とＲ４、及び、Ｒ４とＲ５からなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。Ｒ２〜Ｒ５のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ７は、シアノ基を表す。
Ｘは、式（１ａ−ｘ）で表される基を表す。
【００１６】
2019157119.tif 000005
【００１７】
［式（１ａ−ｘ）中、
Ｒ２１及びＲ２２は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２１とＲ２２とは、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
＊１は、イソインドリン環との結合手を表す。］
Ｒｎａは、前記と同じ意味を表す。
Ｒｎａ１は、置換基を有していてもよい炭素数１〜３５の炭化水素基又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ１０−に置き換わっていてもよい。ただし、−ＣＨ２−が置き換わることで−ＣＯＯＨ及び−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。Ｒｎａ１が複数個存在する場合、これらは同一でもよく、異なっていてもよい。
Ｒｎａ１０は、置換基を有していてもよい炭素数１〜３５の炭化水素基又は置換基を有していてもよい複素環基を表し、Ｒｎａ１０が複数個存在する場合、これらは同一でもよく、異なっていてもよい。
ｂ）ａが０である場合、
Ｒ７は、シアノ基を表す、［１］又は［２］に記載の着色剤分散液。
【００１８】
［４］  式（１ａ−ｘ）で表される基が、式（２ａ−ｘ）で表される基である、［３］に記載の着色剤分散液。
【００１９】
2019157119.tif 000006
【００２０】
［式（２ａ−ｘ）中、
Ｒ２３及びＲ２４は、互いに独立に、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒｎａは、前記と同じ意味を表す。
＊２は、イソインドリン環との結合手を表す。］
【００２１】
［５］  ヒドロキシ基を有する炭素数１〜４０の脂肪族カルボン酸のアニオンを有する金属塩（Ｃ）をさらに含む、［１］〜［４］のいずれかに記載の着色剤分散液。
［６］  ［１］〜［５］のいずれかに記載の着色剤分散液と、樹脂（Ｄ）とを含む、着色硬化性樹脂組成物。
［７］  ［１］〜［５］のいずれかに記載の着色剤分散液又は［６］に記載の着色硬化性樹脂組成物から形成される、カラーフィルタ。
［８］  ［７］に記載のカラーフィルタを含む、表示装置。
【発明の効果】
【００２２】
本発明に係る着色剤分散液及び着色硬化性樹脂組成物によれば、良好なコントラストを示すカラーフィルタ、及びそれを含む表示装置を提供することができる。
【発明を実施するための形態】
【００２３】
＜着色剤分散液＞
本発明の着色剤分散液は、Ｃ．Ｉ．ピグメントイエロー１３８（Ａ）と、式（Ｉ）で表される化合物（Ｂ）との共分散物を含む。
上記着色剤分散液によれば、Ｃ．Ｉ．ピグメントイエロー１３８（Ａ）を主成分とするにもかかわらず、該着色剤分散液又は該着色剤分散液を含む着色硬化性樹脂組成物から形成されるカラーフィルタ及びそれを用いた表示装置のコントラストを良好なものとすることができる。
着色剤分散液は、ヒドロキシ基を有する炭素数１〜４０の脂肪族カルボン酸のアニオンを有する金属塩（Ｃ）をさらに含むことができる。以下、ヒドロキシ基を有する炭素数１〜４０の脂肪族カルボン酸のアニオンを有する金属塩（Ｃ）を「脂肪族カルボン酸金属塩（Ｃ）」ともいう。
以下、各成分として例示する化合物は、特に断りのない限り、単独で又は複数種を組み合わせて使用することができる。
【００２４】
〔１〕Ｃ．Ｉ．ピグメントイエロー１３８（Ａ）
共分散物に含まれるＣ．Ｉ．ピグメントイエロー１３８（Ａ）は、カラーインデックス（The Society of Dyers and Colourists出版）でピグメントに分類されている黄色顔料である。
【００２５】
〔２〕式（Ｉ）で表される化合物（Ｂ）
共分散物は、式（Ｉ）で表される化合物（Ｂ）を含む。
【００２６】
2019157119.tif 000007
【００２７】
［式（Ｉ）中、
ａは、式（Ｉ）で表される化合物が有する−ＣＯ２−及び−Ｓ（Ｏ）２Ｏ−の合計数を表し、０〜１０のいずれかの整数である。
【００２８】
ａ）ａが１〜１０のいずれかの整数である場合、
ＸはＣＲ８Ｒ９を表し、
Ｒ１は、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２〜Ｒ９は、互いに独立に、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２とＲ３、Ｒ３とＲ４、Ｒ４とＲ５、Ｒ６とＲ７、及び、Ｒ８とＲ９からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒｎａは、置換基を有していてもよい炭素数１〜４０の炭化水素基、置換基を有していてもよい複素環基又は水素原子を表し、該炭化水素基及び該複素環基は、−ＣＯ２−及び−Ｓ（Ｏ）２Ｏ−からなる群より選ばれる少なくとも一種を有していてもよい。Ｒｎａが複数個存在する場合、これらは同一でもよく、異なっていてもよい。
Ｍｂ＋は、ヒドロン又はｂ価の金属イオンを表す。Ｍｂ＋が複数個存在する場合、これらは同一でもよく、異なっていてもよい。Ｍｂ＋がヒドロンのとき、該ヒドロンは前記−ＣＯ２−又は−Ｓ（Ｏ）２Ｏ−と一緒になって−ＣＯ２Ｈ及びＳ（Ｏ）２ＯＨとして存在する。
ｂは、１〜６のいずれかの整数を表す。
ｍは、Ｍｂ＋の個数を表す。
ｎは、ｎ＝ｂ×ｍ／ａの関係を満たす数である。
【００２９】
ｂ）ａが０である場合、
ｎは１を表し、かつｍは０を表す。
Ｒ１は、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ２〜Ｒ５は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ２とＲ３、Ｒ３とＲ４、及び、Ｒ４とＲ５からなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ６は、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２、−ＣＯ−Ｈ、−ＣＯ−Ｒｎｂ１又は−Ｓ（Ｏ）２−Ｒｎｂ１を表す。
ただし、Ｒ６が−ＣＯ−ＮＨ（Ｒｎｂ１）を表す場合、Ｒ２〜Ｒ５は、（ｉｂ）及び（ｉｉｂ）の少なくとも一方を充足する。
（ｉｂ）Ｒ２〜Ｒ５の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
（ｉｉｂ）Ｒ２とＲ３、Ｒ３とＲ４、及び、Ｒ４とＲ５からなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。Ｒ２〜Ｒ５のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ７は、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。またＲ７は、Ｒ６及びＲ７が結合する炭素原子と一緒になって環を形成していてもよい。
Ｘは、式（１ａ）で表される基を表す。
【００３０】
2019157119.tif 000008
【００３１】
［式（１ａ）中、
Ｒ１７ｂ及びＲ１８ｂは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ１７ｂとＲ１８ｂは、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
＊１は、イソインドリン環との結合手を表す。］
Ｒｎｂは、置換基を有していてもよい炭素数１〜４０の炭化水素基、置換基を有していてもよい複素環基又は水素原子を表す。Ｒｎｂが複数個存在する場合、これらは同一でもよく、異なっていてもよい。
Ｒｎｂ１は、置換基を有していてもよい炭素数１〜３５の炭化水素基又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ１０−に置き換わっていてもよい。ただし、−ＣＨ２−が置き換わることで−ＣＯＯＨ又は−Ｓ（Ｏ）２ＯＨを形成することはない。Ｒｎｂ１が複数個存在する場合、これらは同一でもよく、異なっていてもよい。
Ｒｎｂ１０は、置換基を有していてもよい炭素数１〜３５の炭化水素基、置換基を有していてもよい複素環基又は水素原子を表す。Ｒｎｂ１０が複数個存在する場合、これらは同一でもよく、異なっていてもよい。］
【００３２】
式（１ａ）で表される基は、好ましくは式（２ａ）で表される基である。
【００３３】
2019157119.tif 000009
【００３４】
［式（２ａ）中、
Ｒ１９ｂ及びＲ２０ｂは、互いに独立に、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒｎｂは、前記と同じ意味を表す。
＊２は、イソインドリン環との結合手を表す。］
【００３５】
〔２−１〕式（Ｉ）で表される化合物（Ｂ）の第１態様
式（Ｉ）で表される化合物（Ｂ）の好ましい一態様である第１態様において、
式（Ｉ）中、
ａ）ａが１〜１０のいずれかの整数である場合、
Ｒ２〜Ｒ５は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２とＲ３、Ｒ３とＲ４、及び、Ｒ４とＲ５の少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒ６は、−ＣＯ−ＯＲｎａ１、−ＣＯ−ＮＨ２、−ＣＯ−ＮＨ（Ｒｎａ１）、−ＣＯ−Ｎ（Ｒｎａ１）２、−ＣＯ−Ｈ、−ＣＯ−Ｒｎａ１又は−Ｓ（Ｏ）２−Ｒｎａ１を表す。
ただし、Ｒ６が−ＣＯ−ＮＨ（Ｒｎａ１）を表す場合、Ｒ２〜Ｒ５は、（ｉａ）及び（ｉｉａ）の少なくとも一方を充足する。
（ｉａ）Ｒ２〜Ｒ５の少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
（ｉｉａ）Ｒ２とＲ３、Ｒ３とＲ４、及び、Ｒ４とＲ５からなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。Ｒ２〜Ｒ５のうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ７は、シアノ基を表す。
Ｘは、式（１ａ−ｘ）で表される基を表す。
【００３６】
2019157119.tif 000010
【００３７】
［式（１ａ−ｘ）中、
Ｒ２１及びＲ２２は、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒ２１とＲ２２とは、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
＊１は、イソインドリン環との結合手を表す。］
Ｒｎａは、前記と同じ意味を表す。
Ｒｎａ１は、置換基を有していてもよい炭素数１〜３５の炭化水素基又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ１０−に置き換わっていてもよい。ただし、−ＣＨ２−が置き換わることで−ＣＯＯＨ及び−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。Ｒｎａ１が複数個存在する場合、これらは同一でもよく、異なっていてもよい。
Ｒｎａ１０は、置換基を有していてもよい炭素数１〜３５の炭化水素基又は置換基を有していてもよい複素環基を表し、Ｒｎａ１０が複数個存在する場合、これらは同一でもよく、異なっていてもよい。
【００３８】
ｂ）ａが０である場合、
Ｒ７は、シアノ基を表す。
【００３９】
式（１ａ−ｘ）で表される基は、好ましくは式（２ａ−ｘ）で表される基である。
【００４０】
2019157119.tif 000011
【００４１】
［式（２ａ−ｘ）中、
Ｒ２３及びＲ２４は、互いに独立に、置換基を有していてもよい炭素数１〜４０の炭化水素基、置換基を有していてもよい複素環基又は水素原子を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該炭化水素基及び該複素環基は、−ＣＯ２−及び−Ｓ（Ｏ）２Ｏ−からなる群より選ばれる少なくとも一種を有していてもよい。
Ｒｎａは、前記と同じ意味を表す。
＊２は、イソインドリン環との結合手を表す。］
【００４２】
〔２−２〕式（Ｉ）で表される化合物（Ｂ）の第２態様
式（Ｉ）で表される化合物（Ｂ）の他の好ましい一態様である第２態様は、上記第１態様において、ａが０である式（ＩＩＢ）で表される化合物である。
【００４３】
2019157119.tif 000012
【００４４】
［式（ＩＩＢ）中、
Ｒ１１ｂ〜Ｒ１５ｂは、それぞれ、式（Ｉ）においてａが０である場合のＲ１〜Ｒ５と同じ意味を表す。
Ｒ１２ｂとＲ１３ｂ、Ｒ１３ｂとＲ１４ｂ、及び、Ｒ１４ｂとＲ１５ｂからなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ１６ｂは、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２、−ＣＯ−Ｈ、−ＣＯ−Ｒｎｂ１又は−Ｓ（Ｏ）２−Ｒｎｂ１を表す。
ただし、Ｒ１６ｂが−ＣＯ−ＮＨ（Ｒｎｂ１）を表す場合、Ｒ１２ｂ〜Ｒ１５ｂは、（ｉｘｂ）及び（ｉｉｘｂ）の少なくとも一方を充足する。
（ｉｘｂ）Ｒ１２ｂ〜Ｒ１５ｂの少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
（ｉｉｘｂ）Ｒ１２ｂとＲ１３ｂ、Ｒ１３ｂとＲ１４ｂ、及び、Ｒ１４ｂとＲ１５ｂからなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ及び−Ｓ（Ｏ）２ＯＨを形成することはない。Ｒ１２ｂ〜Ｒ１５ｂのうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｘ１ｂは、式（１ａ−ｘｂ）で表される基を表す。
【００４５】
2019157119.tif 000013
【００４６】
［式（１ａ−ｘｂ）中、
Ｒ２１ｂ、Ｒ２２ｂ及び＊１は、それぞれ、式（１ａ）中のＲ１７ｂ、Ｒ１８ｂ及び＊１と同じ意味を表す。］
Ｒｎｂ及びＲｎｂ１は、前記と同じ意味を表す。］
【００４７】
式（ＩＩＢ）で表される化合物が有する−ＣＯ２Ｈ及び−Ｓ（Ｏ）２ＯＨの合計数は０である。
【００４８】
式（１ａ−ｘｂ）で表される基は、好ましくは式（２ａ−ｘｂ）で表される基である。
【００４９】
2019157119.tif 000014
【００５０】
［式（２ａ−ｘｂ）中、
Ｒ２３ｂ、Ｒ２４ｂ及び＊２は、それぞれ、式（２ａ）中のＲ１９ｂ、Ｒ２０ｂ及び＊２と同じ意味を表す。
Ｒｎｂは、前記と同じ意味を表す。］
【００５１】
〔２−３〕式（Ｉ）で表される化合物（Ｂ）の第３態様
式（Ｉ）で表される化合物（Ｂ）の他の好ましい一態様である第３態様は、式（Ｉ）中のａ（すなわち、式（Ｉ）で表される化合物が有する−ＣＯ２−及び−Ｓ（Ｏ）２Ｏ−の合計数）が１〜１０のいずれかの整数である式（ＩＡ）で表される化合物である。
【００５２】
2019157119.tif 000015
【００５３】
［式（ＩＡ）中、
Ｒ１ａ〜Ｒ９ａは、それぞれ、式（Ｉ）においてａが１〜１０のいずれかの整数である場合のＲ１〜Ｒ９と同じ意味を表す。
Ｒ２ａとＲ３ａ、Ｒ３ａとＲ４ａ、Ｒ４ａとＲ５ａ、Ｒ６ａとＲ７ａ、及び、Ｒ８ａとＲ９ａからなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。該環は、−ＣＯ２−及び−Ｓ（Ｏ）２Ｏ−からなる群より選ばれる少なくとも一種を有していてもよい。
Ｒｎａ及びＭｂ＋は、前記と同じ意味を表す。
ｂは、１〜６のいずれかの整数を表す。
ａａは、式（ＩＡ）で表される化合物が有する−ＣＯ２−及び−Ｓ（Ｏ）２Ｏ−の合計数を表し、１〜１０のいずれかの整数である。
ｍａは、Ｍｂ＋の個数を表す。
ｎａは、ｎａ＝ｂ×ｍａ／ａａの関係を満たす数である。］
【００５４】
〔２−４〕式（Ｉ）で表される化合物（Ｂ）の第４態様
式（Ｉ）で表される化合物（Ｂ）の他の好ましい一態様である第４態様は、式（Ｉ）中のａが０である式（ＩＢ）で表される化合物である。
【００５５】
2019157119.tif 000016
【００５６】
［式（ＩＢ）中、
Ｒ１ｂ〜Ｒ５ｂは、それぞれ、式（Ｉ）においてａが０である場合のＲ１〜Ｒ５と同じ意味を表す。
Ｒ２ｂとＲ３ｂ、Ｒ３ｂとＲ４ｂ、及び、Ｒ４ｂとＲ５ｂからなる群より選ばれる少なくとも一組は、各々が結合する炭素原子と一緒になって置換基を有していてもよい環を形成してもよく、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ６ｂは、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２、−ＣＯ−Ｈ、−ＣＯ−Ｒｎｂ１又は−Ｓ（Ｏ）２−Ｒｎｂ１を表す。
ただし、Ｒ６ｂが−ＣＯ−ＮＨ（Ｒｎｂ１）を表す場合、Ｒ２ｂ〜Ｒ５ｂは、（ｉｂｂ）及び（ｉｉｂｂ）の少なくとも一方を充足する。
（ｉｂｂ）Ｒ２ｂ〜Ｒ５ｂの少なくとも一つが、置換基を有していてもよい炭素数１〜４０の炭化水素基、置換基を有していてもよい複素環基、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
（ｉｉｂｂ）Ｒ２ｂとＲ３ｂ、Ｒ３ｂとＲ４ｂ、及び、Ｒ４ｂとＲ５ｂからなる群より選ばれる少なくとも一組は、各々が結合する炭素原子と一緒になって置換基を有していてもよい環を形成しており、該環が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。Ｒ２ｂ〜Ｒ５ｂのうち環を形成しないものは、互いに独立に、置換基を有していてもよい炭素数１〜４０の炭化水素基、置換基を有していてもよい複素環基、水素原子、ハロゲン原子、シアノ基又はニトロ基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒ７ｂは、式（Ｉ）においてａが０である場合のＲ７と同じ意味を表す。Ｒ７ｂは、Ｒ６ｂ及びＲ７ｂが結合する炭素原子と一緒になって環を形成していてもよい。
Ｘｂは、式（Ｉ）においてａが０である場合のＸと同じ意味を表す。
Ｒｎｂ、Ｒｎｂ１及びＲｎｂ１０は、前記と同じ意味を表す。］
【００５７】
式（ＩＢ）で表される化合物に含まれる−ＣＯ２Ｈ及び−Ｓ（Ｏ）２ＯＨの合計数は０である。
【００５８】
式（ＩＢ）で表される化合物において、上記式（１ａ）で表される基は、好ましくは上記式（２ａ）で表される基である。
【００５９】
本明細書において、置換基を有する炭化水素基の炭素数は、置換基によって置換される前の炭化水素基の炭素数である。
炭化水素基に含まれる−ＣＨ２−が−Ｏ−、−ＣＯ−、−Ｓ（Ｏ）２−、−ＮＲｎａ−、−ＮＲｎｂ−、−ＮＲｎａ１０−又は−ＮＲｎｂ１０−等に置き換わって形成される基の炭素数は、該基によって置換される前の炭化水素基の炭素数である。
炭化水素基に含まれる−ＣＨ２−が−Ｏ−、−ＣＯ−、−Ｓ（Ｏ）２−、−ＮＲｎａ−、−ＮＲｎｂ−、−ＮＲｎａ１０−又は−ＮＲｎｂ１０−に置き換わることによって形成される基を総称して、以下、「基（Ｚ）」ともいう。
【００６０】
〔２−５〕式（Ｉ）で表される化合物（Ｂ）及びその第１〜第４態様に係る化合物が有する基の説明
Ｒ１〜Ｒ９、Ｒ１１ｂ〜Ｒ１６ｂ、Ｒ１ａ〜Ｒ９ａ、Ｒ１ｂ〜Ｒ７ｂ、Ｒｎａ、Ｒｎｂ、Ｒｎａ１、Ｒｎｂ１、Ｒｎａ１０、Ｒｎｂ１０、Ｒ１７ｂ〜Ｒ２４ｂ、Ｒ２１〜Ｒ２４で表される基は通常、１価の基である。
【００６１】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４で表される炭素数１〜４０の炭化水素基、Ｒｎａ１、Ｒｎｂ１、Ｒｎａ１０及びＲｎｂ１０で表される炭素数１〜３５の炭化水素基は、脂肪族炭化水素基又は芳香族炭化水素基であってもよく、該脂肪族炭化水素基は、飽和又は不飽和であってもよく、鎖状又は脂環式であってもよい。
ａが１〜１０のいずれかの整数である場合において、Ｒ１〜Ｒ９、Ｒ１ａ〜Ｒ９ａ、Ｒ２１〜Ｒ２４及びＲｎａで表される炭化水素基は、−ＣＯ２−及び−Ｓ（Ｏ）２Ｏ−からなる群より選ばれる少なくとも一種を有していてもよい。
【００６２】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される飽和又は不飽和鎖状炭化水素基としては、メチル基、エチル基、プロピル基、ブチル基、ペンチル基、ヘキシル基、ヘプチル基、オクチル基、ノニル基、デシル基、ウンデシル基、ドデシル基、ヘプタデシル基、オクタデシル基及びイコシル基等の直鎖状アルキル基等；イソプロピル基、（２−メチル）プロピル基、イソブチル基、ｓｅｃ−ブチル基、ｔｅｒｔ−ブチル基、（２−エチル）ブチル基、イソペンチル基、ネオペンチル基、ｔｅｒｔ−ペンチル基、（１−メチル）ペンチル基、（２−メチル）ペンチル基、（１−エチル）ペンチル基、（３−エチル）ペンチル基、イソヘキシル基、（５−メチル）ヘキシル基、（２−エチル）ヘキシル基、及び（３−エチル）ヘプチル基等の分枝鎖状アルキル基等；ビニル基、１−プロペニル基、２−プロペニル基（アリル基）、イソプロペニル基、（１−メチル）エテニル基、２−ブテニル基、３−ブテニル基、１，３−ブタジエニル基、（１−（２−プロペニル））エテニル基、（１，２−ジメチル）プロペニル基及び２−ペンテニル基等のアルケニル基；等が挙げられる。
【００６３】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４で表される飽和又は不飽和鎖状炭化水素基の炭素数は、好ましくは１〜３０であり、より好ましくは１〜２０であり、さらに好ましくは１〜１５であり、さらにより好ましくは１〜１０であり、さらにより一層好ましくは１〜８であり、特に好ましくは１〜５である。
Ｒｎａ１、Ｒｎｂ１、Ｒｎａ１０及びＲｎｂ１０で表される飽和又は不飽和鎖状炭化水素基の炭素数は、好ましくは１〜２８であり、より好ましくは１〜１８であり、さらに好ましくは１〜１３であり、さらにより好ましくは１〜８であり、さらにより一層好ましくは１〜６であり、特に好ましくは１〜３である。
【００６４】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基、３，３，５，５−テトラメチルシクロヘキシル基、４−ペンチルシクロヘキシル基、４−オクチルシクロヘキシル基及び４−シクロヘキシルシクロヘキシル基等のシクロアルキル基；シクロヘキセニル基（例えばシクロヘキサ−２−エン、シクロヘキサ−３−エン）、シクロヘプテニル基及びシクロオクテニル基等のシクロアルケニル基；ノルボルナン基、アダマンチル基、ビシクロ［２．２．２］オクタン等が挙げられる。
上記飽和又は不飽和脂環式炭化水素基の炭素数は、好ましくは３〜３０であり、より好ましくは３〜２０であり、さらに好ましくは４〜２０であり、さらにより好ましくは４〜１５であり、より一層好ましくは５〜１５であり、特に好ましくは５〜１０であり、中でも、シクロペンチル基、シクロヘキシル基、シクロへプチル基又はシクロオクチル基であることがとりわけ好ましい。
【００６５】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される飽和又は不飽和炭化水素基は、上記に挙げた鎖状炭化水素基と脂環式炭化水素基とを組み合わせた基であってもよく、例えば、シクロプロピルメチル基、シクロプロピルエチル基、シクロブチルメチル基、シクロブチルエチル基、シクロペンチルメチル基、シクロペンチルエチル基、シクロヘキシルメチル基及びシクロヘキシルエチル基等の１つ以上の脂環式炭化水素基が結合したアルキル基が挙げられる。
鎖状炭化水素基と脂環式炭化水素基とを組み合わせた基の炭素数は、好ましくは４〜３０であり、より好ましくは４〜２０であり、さらに好ましくは４〜１５である。
【００６６】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される芳香族炭化水素基としては、フェニル基、ｏ−トリル基、ｍ−トリル基、ｐ−トリル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、メシチル基、２，６−ビス（２−プロピル）フェニル基、２，４，６−トリメチルフェニル基、１−ナフチル基、２−ナフチル基、５，６，７，８−テトラヒドロ−１−ナフチル基、５，６，７，８−テトラヒドロ−２−ナフチル基、フルオレニル基、フェナントリル基及びアントリル基等の芳香族炭化水素基；等が挙げられる。
上記芳香族炭化水素基の炭素数は、好ましくは６〜３０であり、より好ましくは６〜２０であり、さらに好ましくは６〜１５である。
【００６７】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される芳香族炭化水素基は、芳香族炭化水素環を有する炭化水素基である限り特に限定されず、上記に挙げた鎖状炭化水素基、脂環式炭化水素基、及び芳香族炭化水素基の少なくとも一つを、上記に挙げた芳香族炭化水素基と組み合わせた基であってもよく、例えば、ベンジル基、２−メチルベンジル基、３−メチルベンジル基、４−メチルベンジル基、フェニルエチル基、フェニルプロピル基及び１−メチル−１−フェニルエチル基等のアラルキル基；フェニルエテニル基（フェニルビニル基）等のアリールアルケニル基；フェニルエチニル基等のアリールアルキニル基；ビフェニリル基及びターフェニリル基等の１つ以上のフェニル基が結合したフェニル基；シクロヘキシルメチルフェニル基、ベンジルフェニル基、（ジメチル（フェニル）メチル）フェニル基；等が挙げられる。
鎖状炭化水素基、脂環式炭化水素基、及び芳香族炭化水素基の少なくとも一つを芳香族炭化水素基と組み合わせた基の炭素数は、好ましくは７〜３０であり、より好ましくは７〜２０であり、さらに好ましくは７〜１５である。
【００６８】
また、Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される炭化水素基は、１価の置換基、又は２価の置換基を有していてもよい。２価の置換基は、２つの結合手が同じ炭素原子に結合して二重結合を形成する置換基であることが好ましい。
【００６９】
１価の置換基としては、
メチルチオ基、エチルチオ基、プロピルチオ基及びブチルチオ基等の炭素数１〜１０のアルキルスルファニル基；
フッ素原子、塩素原子、臭素原子及びヨウ素原子等のハロゲン原子；
ニトロ基；シアノ基；
トリフルオロメチル基、パーフルオロエチル基、パーフルオロプロピル基、パーフルオロイソプロピル基、パーフルオロブチル基、パーフルオロペンチル基、パーフルオロヘキシル基、パーフルオロヘプチル基、パーフルオロオクチル基、パーフルオロノニル基、パーフルオロデシル基、パーフルオロシクロヘキシル基及びパーフルオロフェニル基等の水素原子の全てをフッ素原子で置換した炭素数１〜２０、好ましくは炭素数１〜１０の炭化水素基；
＊−ＣＯ−ＳＨ；
＊−ＣＯ−Ｓ−ＣＨ３、＊−ＣＯ−Ｓ−ＣＨ２ＣＨ３、＊−ＣＯ−Ｓ−ＣＨ２−ＣＨ２−ＣＨ３、及び＊−ＣＯ−Ｓ−ＣＨ２−ＣＨ２−ＣＨ２−ＣＨ３等のアルキル基（該アルキル基の炭素数は１〜１０）と結合した硫黄原子と結合したカルボニル基；
＊−ＣＯ−Ｓ−Ｃ６Ｈ５等のアリール基（該アリール基の炭素数は６〜２０）と結合した硫黄原子と結合したカルボニル基；
＊−ＯＰ（Ｏ）（ＯＲｎｂ２）２；
＊−Ｓｉ（Ｒｎｂ２）（Ｒｎｂ３）（Ｒｎｂ４）；等が挙げられる。
［前記式中、
＊は、上記炭化水素基との結合手を表す。
Ｒｎｂ２、Ｒｎｂ３、Ｒｎｂ４は、同一であってもよく異なっていてもよく、互いに独立に、置換基を有していてもよい炭素数１〜３５の炭化水素基、又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−、−Ｎｎｂ１０−に置き換わっていてもよい。ただし、−ＣＨ２−が置き換わることで−ＣＯＯＨ又は−Ｓ（Ｏ）２ＯＨを形成することはない。
Ｒｎｂ１０は、前記と同じ意味を表す。
Ｒｎｂ２、Ｒｎｂ３、Ｒｎｂ４の具体例及び好ましい例は、Ｒｎｂ１と同様である。］
【００７０】
２価の置換基としては、チオキソ基、イミノ基、炭素数１〜２０（好ましくは炭素数１〜１０）のアルキル基が置換したイミノ基、及び炭素数６〜２０のアリール基が置換したイミノ基等が挙げられる。
アルキル基が置換したイミノ基としては、ＣＨ３−Ｎ＝、ＣＨ３−ＣＨ２−Ｎ＝、ＣＨ３−（ＣＨ２）２−Ｎ＝、ＣＨ３−（ＣＨ２）３−Ｎ＝等が挙げられる。
アリール基が置換したイミノ基としては、Ｃ６Ｈ５−Ｎ＝等が挙げられる。
【００７１】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される炭化水素基の置換基としては、
ハロゲン原子；ニトロ基；シアノ基；水素原子の全てをフッ素原子で置換した炭素数１〜２０の炭化水素基；チオカルボニル基；＊−ＯＰ（Ｏ）（ＯＲｎｂ２）２；＊−Ｓｉ（Ｒｎｂ２）（Ｒｎｂ３）（Ｒｎｂ４）；等が好ましく、
ハロゲン原子；ニトロ基；シアノ基；水素原子の全てをフッ素原子で置換した炭素数１〜２０の炭化水素基；チオカルボニル基；等がより好ましく、
フッ素原子、塩素原子、臭素原子；ニトロ基；シアノ基；水素原子の全てをフッ素原子で置換した炭素数１〜１０の炭化水素基；チオカルボニル基；等がさらに好ましい。
【００７２】
ａが１〜１０のいずれかの整数である場合、Ｒ１〜Ｒ９、Ｒ１ａ〜Ｒ９ａ、Ｒ２１〜Ｒ２４で表される炭化水素基に含まれる−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ又は−Ｓ（Ｏ）２ＯＨを形成することはない。
ａが０である場合、Ｒ１〜Ｒ５、Ｒ７、Ｒ１１ｂ〜Ｒ１５ｂ、Ｒ１ｂ〜Ｒ５ｂ、Ｒ７ｂ、Ｒ１７ｂ〜Ｒ２４ｂで表される炭化水素基に含まれる−ＣＨ２−は、−Ｏ−、−ＣＯ−、−Ｓ（Ｏ）２−又は−ＮＲｎｂ−に置き換わっていてもよい。ただし、−ＣＨ２−が置き換わることで−ＣＯＯＨ又は−Ｓ（Ｏ）２ＯＨを形成することはない。
Ｒｎａ１で表される炭化水素基に含まれる−ＣＨ２−は、−Ｏ−、−ＣＯ−、−Ｓ（Ｏ）２−又は−ＮＲｎａ１０−に置き換わっていてもよい。ただし、−ＣＨ２−が置き換わることで−ＣＯＯＨ又は−Ｓ（Ｏ）２ＯＨを形成することはない。
Ｒｎｂ１で表される炭化水素基に含まれる−ＣＨ２−は、−Ｏ−、−ＣＯ−、−Ｓ（Ｏ）２−又は−ＮＲｎｂ１０−に置き換わっていてもよい。ただし、−ＣＨ２−が置き換わることで−ＣＯＯＨ又は−Ｓ（Ｏ）２ＯＨを形成することはない。
【００７３】
炭化水素基に含まれる−ＣＨ２−が−Ｏ−、−ＣＯ−、−Ｓ（Ｏ）２−、−ＮＲｎａ−、−ＮＲｎｂ−、−ＮＲｎａ１０−又は−ＮＲｎｂ１０−に置き換わることによって形成される基（Ｚ）としては、
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、（２−エチル）ヘキシルオキシ基、ヘプチルオキシ基、オクチルオキシ基、ノニルオキシ基、フェニルオキシ基、及びｏ−トリルオキシ基等の炭素数が１〜２０、より好ましくは炭素数１〜１０の炭化水素基が片側に結合したオキシ基；
エポキシ基；
ホルミル基；
アセチル基、プロパノイル基、ブタノイル基、ｔｅｒｔ−ブタノイル基、ペンタノイル基、ヘキサノイル基、（２−エチル）ヘキサノイル基、ヘプタノイル基、オクタノイル基、ノナノイル基、及びベンゾイル基等の炭素数が２〜２２、好ましくは炭素数が２〜１２のアシル基（好ましくはアルカノイル基）；
メトキシカルボニル基、エトキシカルボニル基、プロポキシカルボニル基、ブトキシカルボニル基、ｔｅｒｔ−ブトキシカルボニル基、ペンチルオキシカルボニル基、ヘキシルオキシカルボニル基、（２−エチル）ヘキシルオキシカルボニル基、ヘプチルオキシカルボニル基及びオクチルオキシカルボニル基、ノニルオキシカルボニル基、フェニルオキシカルボニル基、及びｏ−トリルオキシカルボニル基等の炭素数１〜２０、好ましくは炭素数１〜１０の炭化水素基が結合したオキシカルボニル基；
アミノ基；
Ｎ−メチルアミノ基、Ｎ，Ｎ−ジメチルアミノ基、Ｎ−エチルアミノ基、Ｎ，Ｎ−ジエチルアミノ基、Ｎ−プロピルアミノ基、Ｎ，Ｎ−ジプロピルアミノ基、Ｎ−イソプロピルアミノ基、Ｎ，Ｎ−ジイソプロピルアミノ基、Ｎ−ブチルアミノ基、Ｎ，Ｎ−ジブチルアミノ基、Ｎ−イソブチルアミノ基、Ｎ，Ｎ−ジイソブチルアミノ基、Ｎ−ｓｅｃ−ブチルアミノ基、Ｎ，Ｎ−ジｓｅｃ−ブチルアミノ基、Ｎ−ｔｅｒｔ−ブチルアミノ基、Ｎ，Ｎ−ジｔｅｒｔ−ブチルアミノ基、Ｎ−ペンチルアミノ基、Ｎ，Ｎ−ジペンチルアミノ基、Ｎ−（１−エチルプロピル）アミノ基、Ｎ，Ｎ−ジ（１−エチルプロピル）アミノ基、Ｎ−ヘキシルアミノ基、Ｎ，Ｎ−ジヘキシルアミノ基、Ｎ−（２−エチル）ヘキシルアミノ基、Ｎ，Ｎ−ジ（２−エチル）ヘキシルアミノ基、Ｎ−ヘプチルアミノ基、Ｎ，Ｎ−ジヘプチルアミノ基、Ｎ−オクチルアミノ基、Ｎ，Ｎ−ジオクチルアミノ基、Ｎ−ノニルアミノ基、Ｎ，Ｎ−ジノニルアミノ基、Ｎ−フェニルアミノ基、Ｎ，Ｎ−ジフェニルアミノ基、Ｎ，Ｎ−エチルメチルアミノ基、Ｎ，Ｎ−プロピルメチルアミノ基、Ｎ，Ｎ−イソプロピルメチルアミノ基、Ｎ，Ｎ−ブチルメチルアミノ基、Ｎ，Ｎ−ｔｅｒｔ−ブチルメチルアミノ基、及びＮ，Ｎ−フェニルメチルアミノ基等の１つ又は２つの炭素数１〜１０、好ましくは炭素数１〜２０の炭化水素基で置換されたアミノ基；
スルファモイル基；
Ｎ−メチルスルファモイル基、Ｎ，Ｎ−ジメチルスルファモイル基、Ｎ−エチルスルファモイル基、Ｎ，Ｎ−ジエチルスルファモイル基、Ｎ−プロピルスルファモイル基、Ｎ，Ｎ−ジプロピルスルファモイル基、Ｎ−イソプロピルスルファモイル基、Ｎ，Ｎ−ジイソプロピルスルファモイル基、Ｎ−ブチルスルファモイル基、Ｎ，Ｎ−ジブチルスルファモイル基、Ｎ−イソブチルスルファモイル基、Ｎ，Ｎ−ジイソブチルスルファモイル基、Ｎ−ｓｅｃ−ブチルスルファモイル基、Ｎ，Ｎ−ジｓｅｃ−ブチルスルファモイル基、Ｎ−ｔｅｒｔ−ブチルスルファモイル基、Ｎ，Ｎ−ジｔｅｒｔ−ブチルスルファモイル基、Ｎ−ペンチルスルファモイル基、Ｎ，Ｎ−ジペンチルスルファモイル基、Ｎ−（１−エチルプロピル）スルファモイル基、Ｎ，Ｎ−ジ（１−エチルプロピル）スルファモイル基、Ｎ−ヘキシルスルファモイル基、Ｎ，Ｎ−ジヘキシルスルファモイル基、Ｎ−（２−エチル）ヘキシルスルファモイル基、Ｎ，Ｎ−ジ（２−エチル）ヘキシルスルファモイル基、Ｎ−ヘプチルスルファモイル基、Ｎ，Ｎ−ジヘプチルスルファモイル基、Ｎ−オクチルスルファモイル基、Ｎ，Ｎ−ジオクチルスルファモイル基、Ｎ，Ｎ−オクチルメチルスルファモイル基、Ｎ−ノニルスルファモイル基、Ｎ，Ｎ−ジノニルスルファモイル基、Ｎ−フェニルスルファモイル基、Ｎ，Ｎ−ジフェニルスルファモイル基、Ｎ，Ｎ−エチルメチルスルファモイル基、Ｎ，Ｎ−プロピルメチルスルファモイル基、Ｎ，Ｎ−イソプロピルメチルスルファモイル基、Ｎ，Ｎ−ブチルメチルスルファモイル基、Ｎ，Ｎ−ｔｅｒｔ−ブチルメチルスルファモイル基、及びＮ，Ｎ−フェニルメチルスルファモイル基等の１つ又は２つの炭素数１〜２０、好ましくは炭素数１〜１０の炭化水素基で置換されたスルファモイル基；
ホルミルアミノ基；アセチルアミノ基、プロパノイルアミノ基、ブタノイルアミノ基、２，２−ジメチルプロパノイルアミノ基、ペンタノイルアミノ基、ヘキサノイルアミノ基、（２−エチル）ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、及びベンゾイルアミノ基等の炭素数１〜２２、好ましくは炭素数１〜１２のアルカノイルアミノ基；
ヒドロキシ基；
ホルミルオキシ基、アセトキシ基、プロパノイルオキシ基、ブタノイルオキシ基、２，２−ジメチルプロパノイルオキシ基、ペンタノイルオキシ基、ヘキサノイルオキシ基、（２−エチル）ヘキサノイルオキシ基、ヘプタノイルオキシ基、オクタノイルオキシ基、ノナノイルオキシ基、及びベンゾイルオキシ基等の炭素数１〜２０、好ましくは炭素数１〜１０のアルカノイルオキシ基；
メチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、フェニルスルホニル基、及びｐ−トリルスルホニル基等の炭素数１〜２０、好ましくは炭素数１〜１０の炭化水素基が置換したスルホニル基；
カルバモイル基；
Ｎ−メチルカルバモイル基、Ｎ，Ｎ−ジメチルカルバモイル基、Ｎ−エチルカルバモイル基、Ｎ，Ｎ−ジエチルカルバモイル基、Ｎ−プロピルカルバモイル基、Ｎ，Ｎ−ジプロピルカルバモイル基、Ｎ−イソプロピルカルバモイル基、Ｎ，Ｎ−ジイソプロピルカルバモイル基、Ｎ−ブチルカルバモイル基、Ｎ，Ｎ−ジブチルカルバモイル基、Ｎ−イソブチルカルバモイル基、Ｎ，Ｎ−ジイソブチルカルバモイル基、Ｎ−ｓｅｃ−ブチルカルバモイル基、Ｎ，Ｎ−ジｓｅｃ−ブチルカルバモイル基、Ｎ−ｔｅｒｔ−ブチルカルバモイル基、Ｎ，Ｎ−ジｔｅｒｔ−ブチルカルバモイル基、Ｎ−ペンチルカルバモイル基、Ｎ，Ｎ−ジペンチルカルバモイル基、Ｎ−（１−エチルプロピル）カルバモイル基、Ｎ，Ｎ−ジ（１−エチルプロピル）カルバモイル基、Ｎ−ヘキシルカルバモイル基、Ｎ，Ｎ−ジヘキシルカルバモイル基、Ｎ−（２−エチル）ヘキシルカルバモイル基、Ｎ，Ｎ−ジ（２−エチル）ヘキシルカルバモイル基、Ｎ−ヘプチルカルバモイル基、Ｎ，Ｎ−ジヘプチルカルバモイル基、Ｎ−オクチルカルバモイル基、Ｎ，Ｎ−ジオクチルカルバモイル基、Ｎ−ノニルカルバモイル基、Ｎ，Ｎ−ジノニルカルバモイル基、Ｎ−フェニルカルバモイル基、Ｎ，Ｎ−ジフェニルカルバモイル基、Ｎ，Ｎ−エチルメチルカルバモイル基、Ｎ，Ｎ−プロピルメチルカルバモイル基、Ｎ，Ｎ−イソプロピルメチルカルバモイル基、Ｎ，Ｎ−ブチルメチルカルバモイル基、Ｎ，Ｎ−ｔｅｒｔ−ブチルメチルカルバモイル基、及びＮ，Ｎ−フェニルメチルカルバモイル基等の１つ又は２つの炭素数１〜２０、好ましくは炭素数１〜１０の炭化水素基で置換されたカルバモイル基；
＊−ＣＯＣＯＲｎｂ２；
＊−ＯＣＯＮ（Ｒｎｂ２）２；
＊−Ｎ（Ｒｎｂ２）ＣＯＯＲｎｂ２；等が挙げられる。
［前記式中、
＊は、結合手を表す。
Ｒｎｂ２は、複数個存在する場合、同一であってもよく異なっていてもよく、前記と同じ意味を表す。］
【００７４】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される複素環基は、単環であってもよいし多環であってもよく、好ましくは環の構成要素としてヘテロ原子を含む複素環である。ヘテロ原子としては、窒素原子、酸素原子及び硫黄原子等が挙げられる。
上記複素環基の炭素数は、好ましくは２〜３０であり、より好ましくは３〜２２であり、さらに好ましくは３〜２０であり、さらにより好ましくは３〜１８であり、より一層好ましくは３〜１５であり、特に好ましくは３〜１４である。
ａが１〜１０のいずれかの整数である場合において、Ｒ１〜Ｒ９、Ｒ２１〜Ｒ２４、Ｒｎａ及びＲｎａ１で表される複素環基は、−ＣＯ２−及び−Ｓ（Ｏ）２Ｏ−からなる群より選ばれる少なくとも一種を有していてもよい。
【００７５】
窒素原子のみをヘテロ原子として含む複素環としては、アジリジン、アゼチジン、ピロリジン、ピペリジン及びピペラジン等の単環系飽和複素環；２，５−ジメチルピロール等のピロール、２−メチルピラゾール及び３−メチルピラゾール等のピラゾール、並びに、イミダゾール、１，２，３−トリアゾール及び１，２，４−トリアゾール等の５員環系不飽和複素環；ピリジン、ピリダジン及び６−メチルピリミジン等のピリミジン、ピラジン、並びに、１，３，５−トリアジン等の６員環系不飽和複素環；インダゾール、インドリン、イソインドリン、インドール、インドリジン、ベンゾイミダゾール、キノリン、イソキノリン、５，６，７，８−テトラヒドロ（３−メチル）キノキサリン及び３−メチルキノキサリン等のキノキサリン、キナゾリン、シンノリン、フタラジン、ナフチリジン、プリン、プテリジン、ベンゾピラゾール、並びに、ベンゾピペリジン等の縮合二環系複素環；カルバゾール、アクリジン及びフェナジン等の縮合三環系複素環；下記式で表される環等が挙げられる。
【００７６】
2019157119.tif 000017
［式中、＊は結合手を表す。］
【００７７】
酸素原子のみをヘテロ原子として含む複素環としては、オキシラン、オキセタン、テトラヒドロフラン、テトラヒドロピラン、１，３−ジオキサン、１，４−ジオキサン、及び１−シクロペンチルジオキソラン等の単環系飽和複素環；１，４−ジオキサスピロ［４．５］デカン、及び１，４−ジオキサスピロ［４．５］ノナン等の二環系飽和複素環；α−アセトラクトン、β−プロピオラクトン、γ−ブチロラクトン、及びδ−バレロラクトン等のラクトン系複素環；２，３−ジメチルフラン、及び２，５−ジメチルフラン等のフラン等の５員環系不飽和複素環；２Ｈ−ピラン、及び４Ｈ−ピラン等の６員環系不飽和複素環；１−ベンゾフラン、及び４−メチルベンゾピラン等のベンゾピラン、ベンゾジオキソール、クロマン、並びに、イソクロマン等の縮合二環系複素環；キサンテン、及びジベンゾフラン等の縮合三環系複素環；等が挙げられる。
【００７８】
硫黄原子のみをヘテロ原子として含む複素環としては、ジチオラン等の５員環系飽和複素環；チアン、１，３−ジチアン、及び２−メチル１，３−ジチアン等の６員環系飽和複素環；３−メチルチオフェン、及び２−カルボキシチオフェン等のチオフェン、４Ｈ−チオピラン、並びに、ベンゾテトラヒドロチオピラン等のベンゾチオピラン等の５員環系不飽和複素環；ベンゾチオフェン等の縮合二環系複素環等；チアントレン、及びジベンゾチオフェン等の縮合三環系複素環；等が挙げられる。
【００７９】
窒素原子及び酸素原子をヘテロ原子として含む複素環としては、モルホリン、２−ピロリドン、２−メチル−２−ピロリドン、２−ピペリドン、２−メチル−２−ピペリドン等の単環系飽和複素環；４−メチルオキサゾール等のオキサゾール、２−メチルイソオキサゾール、３−メチルイソオキサゾール等のイソオキサゾール等の単環系不飽和複素環；ベンゾオキサゾール、ベンゾイソオキサゾール、ベンゾオキサジン、ベンゾジオキサン、ベンゾイミダゾリン等の縮合二環系複素環；フェノキサジン等の縮合三環系複素環；等が挙げられる。
【００８０】
窒素原子及び硫黄原子をヘテロ原子として含む複素環としては、３−メチルチアゾール、及び２，４−ジメチルチアゾール等のチアゾール等の単環系複素環；ベンゾチアゾール等の縮合二環系複素環；フェノチアジン等の縮合三環系複素環；等が挙げられる。
【００８１】
上記複素環基は、上記に挙げた炭化水素基を組み合わせた基であってもよく、例えば、テトラヒドロフリルメチル基、メチルテトラヒドロフリル基等が挙げられる。
なお、上記の複素環の結合位は、各環に含まれる任意の水素原子が脱離した部分である。
【００８２】
ａが１〜１０のいずれかの整数である場合、Ｒ１〜Ｒ９、Ｒ１ａ〜Ｒ９ａ、Ｒ２１〜Ｒ２４で表される複素環基は、環を構成しない−ＣＨ２−を含むとき、該−ＣＨ２−が、−Ｏ−、−ＣＯ−、−Ｓ（Ｏ）２−又は−ＮＲｎａ−に置き換わっていてもよく、この場合、該複素環基は、上記基（Ｚ）を含む。ただし、−ＣＨ２−が置き換わることで−ＣＯＯＨ又は−Ｓ（Ｏ）２ＯＨを形成することはない。
ａが０である場合、Ｒ１〜Ｒ５、Ｒ７、Ｒ１１ｂ〜Ｒ１５ｂ、Ｒ１ｂ〜Ｒ５ｂ、Ｒ７ｂ、Ｒ１７ｂ〜Ｒ２４ｂで表される複素環基は、環を構成しない−ＣＨ２−を含むとき、該−ＣＨ２−が、−Ｏ−、−ＣＯ−、−Ｓ（Ｏ）２−又は−ＮＲｎｂ−に置き換わっていてもよく、この場合、該複素環基は、上記基（Ｚ）を含む。ただし、−ＣＨ２−が置き換わることで−ＣＯＯＨ又は−Ｓ（Ｏ）２ＯＨを形成することはない。
Ｒｎａ１で表される複素環基は、環を構成しない−ＣＨ２−を含むとき、該−ＣＨ２−が、−Ｏ−、−ＣＯ−、−Ｓ（Ｏ）２−又は−ＮＲｎａ１０−に置き換わっていてもよく、この場合、該複素環基は、上記基（Ｚ）を含む。ただし、−ＣＨ２−が置き換わることで−ＣＯＯＨ又は−Ｓ（Ｏ）２ＯＨを形成することはない。
Ｒｎｂ１で表される環を構成しない−ＣＨ２−を含むとき、該−ＣＨ２−が、−Ｏ−、−ＣＯ−、−Ｓ（Ｏ）２−又は−ＮＲｎｂ１０−に置き換わっていてもよく、この場合、該複素環基は、上記基（Ｚ）を含む。ただし、−ＣＨ２−が置き換わることで−ＣＯＯＨ又は−Ｓ（Ｏ）２ＯＨを形成することはない。
【００８３】
また、前記複素環が、その構成元素として窒素原子を含んでいる場合、この窒素原子には、上述したＲ１が結合していてもよい。
【００８４】
Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される複素環基の置換基としては、Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される炭化水素基が有していてもよい置換基と同様のものが挙げられる。
【００８５】
Ｒ２とＲ３、Ｒ３とＲ４、Ｒ４とＲ５、Ｒ６とＲ７、Ｒ８とＲ９、Ｒ１７ｂとＲ１８ｂ、Ｒ２１とＲ２２、Ｒ１２ｂとＲ１３ｂ、Ｒ１３ｂとＲ１４ｂ、及び、Ｒ１４ｂとＲ１５ｂ、Ｒ２ａとＲ３ａ、Ｒ３ａとＲ４ａ、Ｒ４ａとＲ５ａ、Ｒ６ａとＲ７ａ、Ｒ８ａとＲ９ａ、Ｒ２ｂとＲ３ｂ、Ｒ３ｂとＲ４ｂ、Ｒ４ｂとＲ５ｂ、Ｒ６ｂとＲ７ｂ、又はＲ２１ｂとＲ２２ｂが、各々が結合する炭素原子と一緒になって環を形成する場合、この環は、炭化水素環であってもよく、複素環であってもよい。炭化水素環としては、脂肪族炭化水素環、芳香族炭化水素環等が挙げられる。
【００８６】
脂肪族炭化水素環としては、シクロプロパン環、メチルシクロプロパン環、シクロブタン環、シクロペンタン環、シクロヘキサン環、シクロヘプタン環、メチルシクロヘキサン環、１，１−ジメチルシクロヘキサン環、１，２−ジメチルシクロヘキサン環、１，３−ジメチルシクロヘキサン環、１，４−ジメチルシクロヘキサン環、シクロオクタン環、１，３，５−トリメチルシクロヘキサン環、１，１，３，３−テトラメチルシクロヘキサン環、ペンチルシクロヘキサン環、オクチルシクロヘキサン環、及びシクロヘキシルシクロヘキサン環等のシクロアルカン環；シクロヘキセン環、シクロヘプテン環、及びシクロオクテン環等のシクロアルケン環；ノルボルナン、アダマンタン、及びビシクロ［２．２．２］オクタン等が挙げられる。
脂肪族炭化水素環の炭素数は、例えば、３〜３０であり、好ましくは３〜２０であり、より好ましくは４〜２０であり、さらに好ましくは４〜１５であり、さらにより好ましくは５〜１５であり、特に好ましくは５〜１０である。
【００８７】
芳香族炭化水素環としては、ベンゼン、トルエン、ｏ−キシレン、ｍ−キシレン、ｐ−キシレン、イソプロピルベンゼン、ｔｅｒｔ−ブチルベンゼン、メシチレン、１，５−ビス（２−プロピル）ベンゼン、ナフタレン、１，２，３，４−テトラヒドロナフタレン、フルオレン、フェナントレン、及びアントラセン；等が挙げられる。
芳香族炭化水素環の炭素数は、例えば、６〜３０であり、好ましくは６〜２０であり、より好ましくは６〜１５である。
【００８８】
Ｒ２とＲ３、Ｒ３とＲ４、Ｒ４とＲ５、Ｒ６とＲ７、Ｒ８とＲ９、Ｒ１７ｂとＲ１８ｂ、Ｒ２１とＲ２２、Ｒ１２ｂとＲ１３ｂ、Ｒ１３ｂとＲ１４ｂ、Ｒ１４ｂとＲ１５ｂ、Ｒ２ａとＲ３ａ、Ｒ３ａとＲ４ａ、Ｒ４ａとＲ５ａ、Ｒ６ａとＲ７ａ、Ｒ８ａとＲ９ａ、Ｒ２ｂとＲ３ｂ、Ｒ３ｂとＲ４ｂ、Ｒ４ｂとＲ５ｂ、Ｒ６ｂとＲ７ｂ、又はＲ２１ｂとＲ２２ｂが、各々が結合する炭素原子と一緒になって環を形成する場合、該環は、置換基を有していてもよい。該置換基としては、Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される炭化水素基が有していてもよい置換基と同様のものが挙げられる。
【００８９】
Ｒ２とＲ３、Ｒ３とＲ４、Ｒ４とＲ５、Ｒ６とＲ７、Ｒ８とＲ９、Ｒ１７ｂとＲ１８ｂ、Ｒ２１とＲ２２、Ｒ１２ｂとＲ１３ｂ、Ｒ１３ｂとＲ１４ｂ、及び、Ｒ１４ｂとＲ１５ｂ、Ｒ２ａとＲ３ａ、Ｒ３ａとＲ４ａ、Ｒ４ａとＲ５ａ、Ｒ６ａとＲ７ａ、Ｒ８ａとＲ９ａ、Ｒ２ｂとＲ３ｂ、Ｒ３ｂとＲ４ｂ、Ｒ４ｂとＲ５ｂ、Ｒ６ｂとＲ７ｂ、又はＲ２１ｂとＲ２２ｂが、各々が結合する炭素原子と一緒になって置換基を有していてもよい環を形成する場合であって、該環が環を構成しない−ＣＨ２−を含むとき、該−ＣＨ２−は、−Ｏ−、−ＣＯ−、−Ｓ（Ｏ）２−、−ＮＲｎａ−又は−ＮＲｎｂ−に置き換わっていてもよく、この場合、該環は、上記基（Ｚ）を含む。ただし、−ＣＨ２−が置き換わることで−ＣＯＯＨ又は−Ｓ（Ｏ）２ＯＨを形成することはない。
【００９０】
Ｒ２とＲ３、Ｒ３とＲ４、Ｒ４とＲ５、Ｒ６とＲ７、Ｒ８とＲ９、Ｒ１７ｂとＲ１８ｂ、Ｒ２１とＲ２２、Ｒ１２ｂとＲ１３ｂ、Ｒ１３ｂとＲ１４ｂ、Ｒ１４ｂとＲ１５ｂ、Ｒ２ａとＲ３ａ、Ｒ３ａとＲ４ａ、Ｒ４ａとＲ５ａ、Ｒ６ａとＲ７ａ、Ｒ８ａとＲ９ａ、Ｒ２ｂとＲ３ｂ、Ｒ３ｂとＲ４ｂ、Ｒ４ｂとＲ５ｂ、Ｒ６ｂとＲ７ｂ、又はＲ２１ｂとＲ２２ｂが、各々が結合する炭素原子と一緒になって環を形成する場合、該環は、複素環であってもよい。
Ｒ２とＲ３、Ｒ３とＲ４、Ｒ４とＲ５、Ｒ１２ｂとＲ１３ｂ、Ｒ１３ｂとＲ１４ｂ、Ｒ１４ｂとＲ１５ｂ、Ｒ２ａとＲ３ａ、Ｒ３ａとＲ４ａ、Ｒ４ａとＲ５ａ、Ｒ２ｂとＲ３ｂ、Ｒ３ｂとＲ４ｂ、又はＲ４ｂとＲ５ｂが、各々が結合する炭素原子と一緒になって環を形成する場合、該複素環基は、Ｒ２〜Ｒ５、Ｒ１２ｂ〜Ｒ１５ｂ、Ｒ２ａ〜Ｒ５ａ、又はＲ２ｂ〜Ｒ５ｂが結合するベンゼン環と共に２環以上の環構造を有している。この２環以上の環構造を有する複素環としては、例えば、下記式の構造を有する複素環が挙げられる。
【００９１】
2019157119.tif 000018
［式中のベンゼン環は、式（Ｉ）で表される化合物が有するイソインドリン構造中のベンゼン環に相当する。］
【００９２】
Ｒ１〜Ｒ９、Ｒ１７ｂ及びＲ１８ｂの少なくとも１つ、好ましくはＲ６〜Ｒ９、Ｒ１７ｂ及びＲ１８ｂの少なくとも１つ、より好ましくはＲ６及びＲ７の一方と、Ｒ８及びＲ９の一方、又はＲ６及びＲ７の一方と、Ｒ１７ｂ及びＲ１８ｂの一方は、炭化水素基であることが好ましい。
Ｒ１１ｂ〜Ｒ１６ｂ、Ｒ２１ｂ及びＲ２２ｂの少なくとも１つ、好ましくはＲ１６ｂ、Ｒ２１ｂ及びＲ２２ｂの少なくとも１つ、より好ましくはＲ１６ｂと、Ｒ２１ｂ及びＲ２２ｂの一方は、炭化水素基であることが好ましい。
Ｒ１ａ〜Ｒ９ａの少なくとも１つ、好ましくはＲ６ａ〜Ｒ９ａの少なくとも１つ、より好ましくはＲ６ａ及びＲ７ａの一方とＲ８ａ及びＲ９ａの一方は、炭化水素基であることが好ましい。
Ｒ１ｂ〜Ｒ７ｂ、Ｒ１７ｂ及びＲ１８ｂの少なくとも１つ、好ましくはＲ６ｂ、Ｒ７ｂ、Ｒ１７ｂ及びＲ１８ｂの少なくとも１つ、より好ましくはＲ６ｂ及びＲ７ｂの一方と、Ｒ１７ｂ及びＲ１８ｂの一方は、炭化水素基であることが好ましい。
【００９３】
−ＣＯ−ＯＲｎａ１、−ＣＯ−ＯＲｎｂ１としては、メトキシカルボニル基、エトキシカルボニル基、プロポキシカルボニル基、ｔｅｒｔ−ブトキシカルボニル基、ブトキシカルボニル基、ペンチルオキシカルボニル基、ヘキシルオキシカルボニル基、（２−エチル）ヘキシルオキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、フェニルオキシカルボニル基及びイコシルオキシカルボニル基等の炭素数１〜３５の炭化水素基が結合したオキシカルボニル基等が好ましく、より好ましくは炭素数１〜１０の炭化水素基が結合したオキシカルボニル基等が挙げられる。
【００９４】
−ＣＯ−ＮＨ（Ｒｎａ１）、−ＣＯ−Ｎ（Ｒｎａ１）２、−ＣＯ−ＮＨ（Ｒｎｂ１）、−ＣＯ−Ｎ（Ｒｎｂ１）２としては、Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−ｓｅｃ−ブチルカルバモイル基、Ｎ−ｔｅｒｔ−ブチルカルバモイル基、Ｎ−ペンチルカルバモイル基、Ｎ−（１−エチルプロピル）カルバモイル基、Ｎ−ヘキシルカルバモイル基、Ｎ−（２−エチル）ヘキシルカルバモイル基、Ｎ−ヘプチルカルバモイル基、Ｎ−オクチルカルバモイル基、Ｎ−ノニルカルバモイル基、Ｎ−デシルカルバモイル基、Ｎ−ウンデシルカルバモイル基、Ｎ−ドデシルカルバモイル基、Ｎ−イコシルカルバモイル基及びＮ−フェニルカルバモイル基等の１つの炭素数１〜３５の炭化水素基で置換されたカルバモイル基等；
Ｎ，Ｎ−ジメチルカルバモイル基、Ｎ，Ｎ−エチルメチルカルバモイル基、Ｎ，Ｎ−ジエチルカルバモイル基、Ｎ，Ｎ−プロピルメチルカルバモイル基、Ｎ，Ｎ−ジプロピルカルバモイル基、Ｎ，Ｎ−イソプロピルメチルカルバモイル基、Ｎ，Ｎ−ジイソプロピルカルバモイル基、Ｎ，Ｎ−ｔｅｒｔ−ブチルメチルカルバモイル基、Ｎ，Ｎ−ジイソブチルカルバモイル基、Ｎ，Ｎ−ジｓｅｃ−ブチルカルバモイル基、Ｎ，Ｎ−ジｔｅｒｔ−ブチルカルバモイル基、Ｎ，Ｎ−ブチルメチルカルバモイル基、Ｎ，Ｎ−ジブチルカルバモイル基、Ｎ，Ｎ−ブチルオクチルカルバモイル基、Ｎ，Ｎ−ジペンチルカルバモイル基、Ｎ，Ｎ−ジ（１−エチルプロピル）カルバモイル基、Ｎ，Ｎ−ジヘキシルカルバモイル基、Ｎ，Ｎ−ジ（２−エチル）ヘキシルカルバモイル基、Ｎ，Ｎ−ジヘプチルカルバモイル基、Ｎ，Ｎ−オクチルメチルカルバモイル基、Ｎ，Ｎ−ジオクチルカルバモイル基、Ｎ，Ｎ−ジノニルカルバモイル基、Ｎ，Ｎ−デシルメチルカルバモイル基、Ｎ，Ｎ−ウンデシルメチルカルバモイル基、Ｎ，Ｎ−ドデシルメチルカルバモイル基、Ｎ，Ｎ−イコシルメチルカルバモイル基、Ｎ，Ｎ−フェニルメチルカルバモイル基及びＮ，Ｎ−ジフェニルカルバモイル基等の２つの炭素数１〜３５の炭化水素基で置換されたカルバモイル基等が好ましく、より好ましくは１つ又は２つの炭素数１〜１０の炭化水素基で置換されたカルバモイル基等が挙げられる。
【００９５】
−ＣＯ−Ｒｎａ１、−ＣＯ−Ｒｎｂ１としては、アセチル基、プロパノイル基、ブタノイル基、２，２−ジメチルプロパノイル基、ペンタノイル基、ヘキサノイル基、（２−エチル）ヘキサノイル基、ヘプタノイル基、オクタノイル基、ノナノイル基、デカノイル基、ウンデカノイル基、ドデカノイル基、ヘンイコサノイル基、ベンゾイル基、フェニルメチルカルボニル基、フェニルエチルカルボニル基及びフェニルプロピルカルボニル基等の炭化水素基であって炭素数が１〜３５の基が結合したカルボニル基が好ましく、好ましくは炭化水素基であって炭素数が１〜１０の基が結合したカルボニル基等が挙げられる。
炭化水素基が結合したカルボニル基である−ＣＯ−Ｒｎａ１、−ＣＯ−Ｒｎｂ１において、該炭化水素基が、塩素原子等のハロゲン原子；スルファモイル基；ヒドロキシ基；メトキシ基等の炭素数１〜１０の炭化水素基が片側に結合したオキシ基；メトキシカルボニル基等の炭素数１〜１０の炭化水素基が結合したオキシカルボニル基；等を有していてもよい。
−ＣＯ−Ｒｎａ１において、炭化水素基が結合したカルボニル基では、該炭化水素基が−ＣＯ２−及び−Ｓ（Ｏ）２Ｏ−等を有していてもよい。
【００９６】
−Ｓ（Ｏ）２−Ｒｎａ１、−Ｓ（Ｏ）２−Ｒｎｂ１としては、メチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、ウンデシルスルホニル基、ドデシルスルホニル基、イコシルスルホニル基、フェニルスルホニル基、及びｐ−トリルスルホニル基等の炭素数１〜３５の炭化水素基が結合したスルホニル基等が好ましく、より好ましくは炭素数１〜１０の炭化水素基が結合したスルホニル基等が挙げられる。
【００９７】
Ｒ２とＲ３、Ｒ３とＲ４、Ｒ４とＲ５、Ｒ１２ｂとＲ１３ｂ、Ｒ１３ｂとＲ１４ｂ、Ｒ１４ｂとＲ１５ｂ、Ｒ２ａとＲ３ａ、Ｒ３ａとＲ４ａ、Ｒ４ａとＲ５ａ、Ｒ２ｂとＲ３ｂ、Ｒ３ｂとＲ４ｂ、又はＲ４ｂとＲ５ｂが、各々が結合する炭素原子と一緒になって形成してもよい環は、式（Ｉ）、式（ＩＩＢ）、式（ＩＡ）、又は式（ＩＢ）のイソインドリン骨格のベンゼン環と縮合している。
Ｒ２とＲ３、Ｒ３とＲ４、Ｒ４とＲ５、Ｒ１２ｂとＲ１３ｂ、Ｒ１３ｂとＲ１４ｂ、Ｒ１４ｂとＲ１５ｂ、Ｒ２ａとＲ３ａ、Ｒ３ａとＲ４ａ、Ｒ４ａとＲ５ａ、Ｒ２ｂとＲ３ｂ、Ｒ３ｂとＲ４ｂ、又はＲ４ｂとＲ５ｂが、各々が結合する炭素原子と一緒になって形成してもよい環と前記ベンゼン環との縮合環構造としては、インデン、ナフタレン、ビフェニレン、インダセン、アセナフチレン、フルオレン、フェナレン、フェナントレン、アントラセン、フルオランテン、アセフェナントリレン、アセアントリレン、トリフェニレン、ピレン、クリセン、Ｎ−メチルフタルイミド、Ｎ−（１−フェニルエチル）フタルイミド及びテトラセン等の炭化水素系縮環構造及びその部分還元体（例えば、９，１０−ジヒドロアントラセン、１，２，３，４−テトラヒドロナフタレン等）；インドール、イソインドール、インダゾール、キノリン、イソキノリン、フタラジン、キノキサリン、キナゾリン、シンノリン、カルバゾール、カルボリン、フェナントリジン、アクリジン、ペリミジン、フェナントロリン、フェナジン等の含窒素縮合複素環及びその部分還元体；３−ヒドロベンゾフラン２−オン等の含酸素縮合複素環及びその部分還元体が挙げられる。
【００９８】
Ｒ６ａとＲ７ａ、又はＲ８ａとＲ９ａが、各々が結合する炭素原子と一緒になって形成してもよい環は、式（ＩＡ）のイソインドリン骨格のエキソメチレン（Ｃ＝ＣＨ２）と結合しており、該環をこのエキソメチレン（Ｃ＝ＣＨ２）を含んだ構造として挙げると、例えば、下記群Ａの様なカルボニル基とエキソメチレンとカルボニル基とがこの順で並ぶ構造が例示できる。＊＊は、イソインドリン骨格との結合手を表す。
【００９９】
［群Ａ］
2019157119.tif 000019
【０１００】
［式中、Ｒ２５及びＲ２６は、互いに独立に、置換基を有していてもよい炭素数１〜３５の炭化水素基、置換基を有していてもよい複素環基、又は水素原子を表し、該炭化水素基に含まれる−ＣＨ２−は、−Ｏ−、−ＣＯ−、−Ｓ（Ｏ）２−又は−ＮＲｎａ−に置き換わっていてもよい。ただし、−ＣＨ２−が置き換わることで−ＣＯＯＨ及び−Ｓ（Ｏ）２ＯＨを形成することはない。該炭化水素基及び該複素環基は、置換基として−ＣＯ２−及び−Ｓ（Ｏ）２Ｏ−からなる群より選ばれる少なくとも一種を有していてもよい。Ｒ２５、Ｒ２６の具体例及び好ましい例は、Ｒｎａ１と同様である。］
【０１０１】
Ｒ２１とＲ２２が、各々が結合する炭素原子と一緒になって形成してもよい環は、式（Ｉ）のイソインドリン骨格のエキソメチレン（Ｃ＝ＣＨ２）と結合しており、該環をこのエキソメチレン（Ｃ＝ＣＨ２）を含んだ構造として挙げると、例えば、下記群Ｂの様なカルボニル基とエキソメチレンとカルボニル基とがこの順で並ぶ構造が例示できる。＊＊は、イソインドリン骨格との結合手を表す。
【０１０２】
［群Ｂ］
2019157119.tif 000020
［式中、Ｒ２３及びＲ２４は、前記と同じ意味を表す。］
【０１０３】
Ｒ１７ｂとＲ１８ｂ、又はＲ２１ｂとＲ２２ｂが、各々が結合する炭素原子と一緒になって形成してもよい環は、式（ＩＩＢ）のイソインドリン骨格のエキソメチレン（Ｃ＝ＣＨ２）と結合しており、該環をこのエキソメチレン（Ｃ＝ＣＨ２）を含んだ構造として挙げると、例えば、下記群Ｃの様なカルボニル基とエキソメチレンとカルボニル基とがこの順で並ぶ構造が例示できる。＊＊は、イソインドリン骨格との結合手を表す。
【０１０４】
［群Ｃ］
2019157119.tif 000021
［式中、Ｒ２３ｂ及びＲ２４ｂは、前記と同じ意味を表す。］
【０１０５】
Ｒ２とＲ３、Ｒ３とＲ４、Ｒ４とＲ５、Ｒ１２ｂとＲ１３ｂ、Ｒ１３ｂとＲ１４ｂ、Ｒ１４ｂとＲ１５ｂ、Ｒ２ａとＲ３ａ、Ｒ３ａとＲ４ａ、Ｒ４ａとＲ５ａ、Ｒ２ｂとＲ３ｂ、Ｒ３ｂとＲ４ｂ、又はＲ４ｂとＲ５ｂが、各々が結合する炭素原子と一緒になって形成してもよい環は、置換基を有していてもよい。該置換基としては、Ｒ１〜Ｒ９、Ｒ１１ｂ〜Ｒ１５ｂ、Ｒ１ａ〜Ｒ９ａ、Ｒ１ｂ〜Ｒ５ｂ、Ｒ７ｂ、Ｒｎａ、Ｒｎｂ、Ｒ１７ｂ〜Ｒ２４ｂ、Ｒ２１〜Ｒ２４、Ｒｎａ１、Ｒｎｂ１、Ｒｎａ１０及びＲｎｂ１０で表される炭化水素基が有していてもよい置換基と同様のものが挙げられる。
【０１０６】
Ｒ２〜Ｒ９、Ｒ１７ｂ、Ｒ１８ｂ、Ｒ２１、Ｒ２２、Ｒ１２ｂ〜Ｒ１５ｂ、Ｒ２１ｂ及びＲ２２ｂ、Ｒ２ａ〜Ｒ９ａ、Ｒ２ｂ〜Ｒ５ｂ及びＲ７ｂで表されるハロゲン原子としては、フッ素原子、塩素原子、臭素原子及びヨウ素原子が挙げられ、好ましくは、塩素原子、臭素原子である。
【０１０７】
Ｍｂ＋は、ヒドロン又はＬｉ＋、Ｎａ＋、Ｋ＋等の１価の金属イオン、２価以上の金属陽イオンであることが好ましく、ヒドロン又は２価以上の金属陽イオンであることがより好ましく、ヒドロンであることがさらに好ましい。
２価以上の金属陽イオンとしては、元素の周期律表の２族〜１５族の金属の陽イオンが挙げられ、好ましくは、Ｍｇ２＋、Ｃａ２＋、Ｓｒ２＋、Ｂａ２＋、Ｃｄ２＋、Ｎｉ２＋、Ｚｎ２＋、Ｃｕ２＋、Ｈｇ２＋、Ｆｅ２＋、Ｃｏ２＋、Ｓｎ２＋、Ｐｂ２＋及びＭｎ２＋等の２価の金属陽イオン；Ａｌ３＋、Ｆｅ３＋及びＣｒ３＋等の３価の金属陽イオン；Ｓｎ４＋、Ｍｎ４＋、Ｃｅ４＋等の４価の金属陽イオンが挙げられ、より好ましくはＭｇ２＋、Ｃａ２＋、Ｓｒ２＋、Ｂａ２＋、Ｎｉ２＋、Ｚｎ２＋、Ｃｕ２＋、Ｆｅ２＋、Ｃｏ２＋、Ｓｎ２＋、Ｍｎ２＋、Ａｌ３＋、Ｆｅ３＋、Ｃｒ３＋、Ｓｎ４＋及びＭｎ４＋が挙げられ、さらに好ましくはＭｇ２＋、Ｃａ２＋、Ｓｒ２＋、Ｂａ２＋、Ｚｎ２＋、Ｃｕ２＋、Ｆｅ２＋、Ｍｎ２＋、Ａｌ３＋、Ｆｅ３＋、Ｃｒ３＋及びＭｎ４＋が挙げられる。
なお、Ｍｂ＋がヒドロンである場合、該ヒドロンは、−ＣＯ２−又は−Ｓ（Ｏ）２Ｏ−と結合し、−ＣＯＯＨ又は−Ｓ（Ｏ）２ＯＨとして存在する。
【０１０８】
ａは、好ましくは０〜１０のいずれかの整数であり、より好ましくは０〜５のいずれかの整数であり、さらに好ましくは０又は２〜４のいずれかの整数である。
【０１０９】
式（Ｉ）で表される化合物（Ｂ）の第１態様において、Ｒ１〜Ｒ６、Ｒ２１、Ｒ２２、Ｒｎａ１、Ｒｎａ２、Ｍｂ＋、ａは、以下のとおりであることが好ましい。
Ｒ１としては、水素原子が好ましい。
Ｒ２〜Ｒ５としては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基；−ＣＯ２−；−Ｓ（Ｏ）２Ｏ−等が好ましい。
Ｒ６としては、−ＣＯ−ＯＲｎａ１、−ＣＯ−ＮＨ２、−ＣＯ−ＮＨ（Ｒｎａ１）、−ＣＯ−Ｎ（Ｒｎａ１）２又は−ＣＯ−Ｒｎａ１が好ましい。
Ｒ２１及びＲ２２が、各々が結合する炭素原子と一緒になって環を形成しない場合、Ｒ２１としては、−ＣＯ−ＯＲｎａ２、−ＣＯ−ＮＨ２、−ＣＯ−ＮＨ（Ｒｎａ２）、−ＣＯ−Ｎ（Ｒｎａ２）２、−ＣＯ−Ｈ、−ＣＯ−Ｒｎａ２又は−Ｓ（Ｏ）２−Ｒｎａ２が好ましく、−ＣＯ−ＯＲｎａ２、−ＣＯ−ＮＨ２、−ＣＯ−ＮＨ（Ｒｎａ２）、−ＣＯ−Ｎ（Ｒｎａ２）２又は−ＣＯ−Ｒｎａ２がより好ましく、Ｒ２２としては、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−が好ましく、シアノ基がより好ましい。この場合、Ｒ６とＲ２１とは、同一の基であることが好ましい。
Ｒｎａ２は、置換基を有していてもよい炭素数１〜３５の炭化水素基、又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ１０−に置き換わっていてもよい。ただし、−ＣＨ２−が置き換わることで−ＣＯＯＨ及び−Ｓ（Ｏ）２ＯＨを形成することはない。Ｒｎａ２の具体例及び好ましい例は、Ｒｎａ１と同様である。Ｒｎａ２が複数個存在する場合、これらは同一であってもよく、異なっていてもよい。
Ｒ２１及びＲ２２が、各々が結合する炭素原子と一緒になって環を形成する場合、群Ｂの構造を形成することが好ましく、式（２ａ−ｘ）で表される環を形成することがより好ましい。式（２ａ−ｘ）において、Ｒ２３及びＲ２４としては、水素原子が好ましい。
Ｒ２１及びＲ２２は、環を形成しないことも好ましい。
Ｒｎａ１、Ｒｎａ２としては、メチル基、エチル基、ブチル基等の炭素数１〜１０のアルキル基；フェニル基、トルイル基、エチルフェニル基等の炭素数６〜１０の芳香族炭化水素基；ベンジル基（フェニルメチル基ともいう）、２−メチルベンジル基、３−メチルベンジル基、４−メチルベンジル基、フェニルエチル基、フェニルプロピル基等の鎖状炭化水素基と芳香族炭化水素基を組み合わせた基であって炭素数７〜１５の基；等が好ましく、これらの基は、−ＣＯ２−又は−Ｓ（Ｏ）２Ｏ−を有していてもよく、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよく、−ＣＯ２−、−Ｓ（Ｏ）２Ｏ−を有することが好ましい。
Ｍｂ＋としては、ヒドロン、Ｍｇ２＋、Ｃａ２＋、Ｓｒ２＋、Ｂａ２＋、Ｚｎ２＋、Ｃｕ２＋、Ｆｅ２＋、Ｍｎ２＋、Ａｌ３＋、Ｆｅ３＋、Ｃｒ３＋及びＭｎ４＋からなる群より選ばれる一種が好ましく、ヒドロンがより好ましい。
ａとしては、１〜１０のいずれかの整数が好ましく、１〜５のいずれかの整数がより好ましい。ａが０であることも好ましい。
【０１１０】
式（Ｉ）で表される化合物（Ｂ）の第２態様に係る式（ＩＩＢ）で表される化合物において、Ｒ１１ｂ〜Ｒ１６ｂ、Ｒ２１ｂ〜Ｒ２４ｂ、Ｒｎｂ１、Ｒｎｂ５は、以下のとおりであることが好ましい。
Ｒ１１ｂとしては、水素原子が好ましい。
Ｒ１２ｂ〜Ｒ１５ｂとしては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基等が好ましい。
Ｒ１６ｂとしては、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２又は−ＣＯ−Ｒｎｂ１が好ましい。
Ｒ２１ｂ及びＲ２２ｂが、各々が結合する炭素原子と一緒になって環を形成しない場合、Ｒ２１ｂとしては、−ＣＯ−ＯＲｎｂ５、−ＣＯ−ＮＨ２、−ＣＯ−ＮＨ（Ｒｎｂ５）、−ＣＯ−Ｎ（Ｒｎｂ５）２、−ＣＯ−Ｈ、−ＣＯ−Ｒｎｂ５又は−Ｓ（Ｏ）２−Ｒｎｂ５が好ましく、−ＣＯ−ＯＲｎｂ５、−ＣＯ−ＮＨ２、−ＣＯ−ＮＨ（Ｒｎｂ５）、−ＣＯ−Ｎ（Ｒｎｂ５）２又は−ＣＯ−Ｒｎｂ５がより好ましく、Ｒ２２ｂとしては、置換基を有していてもよい炭素数１〜４０の炭化水素基、置換基を有していてもよい複素環基、水素原子、ハロゲン原子、シアノ基又はニトロ基が好ましく、シアノ基がより好ましい。この場合、Ｒ１６ｂとＲ２１ｂとは、同一の基であることが好ましい。
Ｒｎｂ５は、置換基を有していてもよい炭素数１〜３５の炭化水素基、又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ１０−に置き換わっていてもよい。ただし、−ＣＨ２−が置き換わることで−ＣＯＯＨ及び−Ｓ（Ｏ）２ＯＨを形成することはない。Ｒｎｂ５の具体例及び好ましい例は、Ｒｎｂ１と同様である。Ｒｎｂ５が複数個存在する場合、これらは同一であってもよく、異なっていてもよい。
Ｒ２１ｂ及びＲ２２ｂが、各々が結合する炭素原子と一緒になって環を形成する場合、群Ｃの構造を形成することが好ましく、式（２ａ−ｘｂ）で表される環を形成することがより好ましい。式（２ａ−ｘｂ）において、Ｒ２３ｂ及びＲ２４ｂとしては、水素原子が好ましい。
Ｒ２１ｂ及びＲ２２ｂは、環を形成しないことも好ましい。
Ｒｎｂ１、Ｒｎｂ５としては、メチル基、エチル基、ブチル基等の炭素数１〜１０のアルキル基；フェニル基、トルイル基、エチルフェニル基等の炭素数６〜１０の芳香族炭化水素基；フェニルメチル基、２−メチルベンジル基、３−メチルベンジル基、４−メチルベンジル基、フェニルエチル基、フェニルプロピル基等の鎖状炭化水素基と芳香族炭化水素基を組み合わせた基であって炭素数７〜１５の基；等が好ましく、これらの基は、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよい。
【０１１１】
式（Ｉ）で表される化合物（Ｂ）の第３態様に係る式（ＩＡ）で表される化合物において、Ｒ１ａ〜Ｒ９ａ、Ｒｎａ４、Ｍｂ＋、ａは、以下のとおりであることが好ましい。
Ｒ１ａとしては、水素原子が好ましい。
Ｒ２ａ〜Ｒ５ａとしては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基；−ＣＯ２−；−Ｓ（Ｏ）２Ｏ−等が好ましい。
Ｒ６ａとしては、−ＣＯＯ−、−ＣＯ−ＯＲｎａ４、−ＣＯ−ＮＨ２、−ＣＯ−ＮＨ（Ｒｎａ４）、−ＣＯ−Ｎ（Ｒｎａ４）２、−ＣＯ−Ｈ、−ＣＯ−Ｒｎａ４又は−Ｓ（Ｏ）２−Ｒｎａ４が好ましく、−ＣＯ−ＯＲｎａ４、−ＣＯ−ＮＨ２、−ＣＯ−ＮＨ（Ｒｎａ４）、−ＣＯ−Ｎ（Ｒｎａ４）２又は−ＣＯ−Ｒｎａ４がより好ましい。
Ｒｎａ４は、置換基を有していてもよい炭素数１〜３５の炭化水素基、又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎａ１０−に置き換わっていてもよい。ただし、−ＣＨ２−が置き換わることで−ＣＯＯＨ及び−Ｓ（Ｏ）２ＯＨを形成することはない。Ｒｎａ４の具体例及び好ましい例は、Ｒｎａ１と同様である。Ｒｎａ２が複数個存在する場合、これらは同一であってもよく、異なっていてもよい。
Ｒ７ａとしては、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−が好ましく、シアノ基がより好ましい。
Ｒ８ａ及びＲ９ａが、各々が結合する炭素原子と一緒になって環を形成しない場合、Ｒ８ａとしては、−ＣＯＯ−、−ＣＯ−ＯＲｎａ４、−ＣＯ−ＮＨ２、−ＣＯ−ＮＨ（Ｒｎａ４）、−ＣＯ−Ｎ（Ｒｎａ４）２、−ＣＯ−Ｈ、−ＣＯ−Ｒｎａ４又は−Ｓ（Ｏ）２−Ｒｎａ４が好ましく、−ＣＯ−ＯＲｎａ４、−ＣＯ−ＮＨ２、−ＣＯ−ＮＨ（Ｒｎａ４）、−ＣＯ−Ｎ（Ｒｎａ４）２又は−ＣＯ−Ｒｎａ４がより好ましく、Ｒ７ａとしては、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−が好ましく、シアノ基がより好ましい。この場合、Ｒ６ａとＲ８ａとは、同一の基であることが好ましい。
Ｒ８ａ及びＲ９ａが、各々が結合する炭素原子と一緒になって環を形成する場合、群Ａの構造を形成することが好ましく、式（ＱＱ１８）で表される環を形成することが好ましい。式（ＱＱ１８）において、Ｒ２５及びＲ２６としては、水素原子が好ましい。
Ｒ８ａ及びＲ９ａは、環を形成しないことも好ましい。
Ｒｎａ４としては、メチル基、エチル基、ブチル基等の炭素数１〜１０のアルキル基；フェニル基、トルイル基、エチルフェニル基等の炭素数６〜１０の芳香族炭化水素基；フェニルメチル基、２−メチルベンジル基、３−メチルベンジル基、４−メチルベンジル基、フェニルエチル基、フェニルプロピル基等の鎖状炭化水素基と芳香族炭化水素基を組み合わせた基であって炭素数７〜１５の基；等が好ましく、これらの基は、−ＣＯ２−又は−Ｓ（Ｏ）２Ｏ−を有していてもよく、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよく、−ＣＯ２−、−Ｓ（Ｏ）２Ｏ−を有することが好ましい。
Ｍｂ＋としては、ヒドロン、Ｍｇ２＋、Ｃａ２＋、Ｓｒ２＋、Ｂａ２＋、Ｚｎ２＋、Ｃｕ２＋、Ｆｅ２＋、Ｍｎ２＋、Ａｌ３＋、Ｆｅ３＋、Ｃｒ３＋及びＭｎ４＋からなる群より選ばれる一種が好ましく、ヒドロンがより好ましい。
ａとしては、１〜５のいずれかの整数が好ましい。
【０１１２】
式（Ｉ）で表される化合物（Ｂ）の第４態様に係る式（ＩＢ）で表される化合物において、Ｒ１ｂ〜Ｒ７ｂ、Ｒ１７ｂ〜Ｒ１８ｂ、Ｒｎｂ１、Ｒｎｂ６は、以下のとおりであることが好ましい。
Ｒ１ｂとしては、水素原子が好ましい。
Ｒ２ｂ〜Ｒ５ｂとしては、水素原子；ブチル基等の炭素数１〜１０のアルキル基；メトキシ基等の炭素数１〜１０のアルコキシ基；トリフルオロメチル基等のアルキル基に含まれる水素原子の全てがフッ素原子に置き換わった基；塩素原子、臭素原子等のハロゲン原子；ニトロ基等が好ましい。
Ｒ６ｂとしては、−ＣＯ−ＯＲｎｂ１、−ＣＯ−ＮＨ２、−ＣＯ−ＮＨ（Ｒｎｂ１）、−ＣＯ−Ｎ（Ｒｎｂ１）２又は−ＣＯ−Ｒｎｂ１が好ましい。
Ｒ７ｂとしては、置換基を有していてもよい炭素数１〜４０の炭化水素基、置換基を有していてもよい複素環基、水素原子、ハロゲン原子、シアノ基、ニトロ基、−ＣＯ２−又は−Ｓ（Ｏ）２Ｏ−が好ましく、シアノ基がより好ましい。
Ｒ１７ｂ及びＲ１８ｂが、各々が結合する炭素原子と一緒になって環を形成しない場合、Ｒ１７ｂとしては、−ＣＯ−ＯＲｎｂ６、−ＣＯ−ＮＨ２、−ＣＯ−ＮＨ（Ｒｎｂ６）、−ＣＯ−Ｎ（Ｒｎｂ６）２、−ＣＯ−Ｈ、−ＣＯ−Ｒｎｂ６又は−Ｓ（Ｏ）２−Ｒｎｂ６が好ましく、−ＣＯ−ＯＲｎｂ６、−ＣＯ−ＮＨ２、−ＣＯ−ＮＨ（Ｒｎｂ６）、−ＣＯ−Ｎ（Ｒｎｂ６）２又は−ＣＯ−Ｒｎｂ６がより好ましく、Ｒ１８ｂとしては、置換基を有していてもよい炭素数１〜４０の炭化水素基、置換基を有していてもよい複素環基、水素原子、ハロゲン原子、シアノ基又はニトロ基が好ましく、シアノ基がより好ましい。この場合、Ｒ６ｂとＲ１７ｂとは、同一の基であることが好ましい。
Ｒｎｂ６は、置換基を有していてもよい炭素数１〜３５の炭化水素基、又は置換基を有していてもよい複素環基を表し、該炭化水素基に含まれる−ＣＨ２−及び該複素環基が環を構成しない−ＣＨ２−を含むときの該−ＣＨ２−は、−Ｏ−、−ＣＯ−、−Ｓ（Ｏ）２−又は−ＮＲｎｂ１０−に置き換わっていてもよい。ただし、−ＣＨ２−が置き換わることで−ＣＯＯＨ及び−Ｓ（Ｏ）２ＯＨを形成することはない。Ｒｎｂ６の具体例及び好ましい例は、Ｒｎｂ１と同様である。Ｒｎｂ６が複数個存在する場合、これらは同一であってもよく、異なっていてもよい。
Ｒ１７ｂ及びＲ１８ｂが、各々が結合する炭素原子と一緒になって環を形成する場合、群Ｃの構造を形成するものが好ましく、式（２ａ）で表される環を形成することがより好ましい。式（２ａ）において、Ｒ１９ｂ及びＲ２０ｂとしては、水素原子が好ましい。
Ｒ１７ｂ及びＲ１８ｂは、環を形成しないことも好ましい。
Ｒｎｂ１、Ｒｎｂ６としては、メチル基、エチル基、ブチル基等の炭素数１〜１０のアルキル基；フェニル基、トルイル基、エチルフェニル基等の炭素数６〜１０の芳香族炭化水素基；フェニルメチル基、２−メチルベンジル基、３−メチルベンジル基、４−メチルベンジル基、フェニルエチル基、フェニルプロピル基等の鎖状炭化水素基と芳香族炭化水素基を組み合わせた基であって炭素数７〜１５の基；等が好ましく、これらの基は、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよい。
【０１１３】
−ＣＯ−ＯＲｎａ１、−ＣＯ−ＯＲｎａ２、−ＣＯ−ＯＲｎｂ１、−ＣＯ−ＯＲｎｂ５、−ＣＯ−ＯＲｎａ４、−ＣＯ−ＯＲｎｂ６としては、メトキシカルボニル基、エトキシカルボニル基等のアルキル基の炭素数が１〜１０の炭化水素基（特にアルキル基）が結合したオキシカルボニル基が好ましい。
【０１１４】
−ＣＯ−Ｒｎａ１、−ＣＯ−Ｒｎａ２、−ＣＯ−Ｒｎｂ１、−ＣＯ−Ｒｎｂ５、−ＣＯ−Ｒｎａ４、−ＣＯ−Ｒｎｂ６としては、ベンゾイル基等の炭素数６〜１０の芳香族環が結合したカルボニル基；エチルカルボニル基、ブチルカルボニル基等の炭素数１〜１０のアルキル基が結合したカルボニル基；フェニルメチル基、フェニルエチル基、フェニルプロピル基等の炭素数１〜１０の芳香族環が結合した炭素数１〜１０のアルキル基が結合したカルボニル基が好ましい。
−ＣＯ−Ｒｎａ１、−ＣＯ−Ｒｎａ２、−ＣＯ−Ｒｎａ４、のＲｎａ１、Ｒｎａ２、Ｒｎａ４は、−ＣＯ２−又は−Ｓ（Ｏ）２Ｏ−を有していてもよく、置換基として、メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；を有していてもよく、該芳香族環が結合したカルボニル基；アルキル基が結合したカルボニル基；芳香族環が結合したアルキル基が結合したカルボニル基等の炭素原子には、−ＣＯ２−；−Ｓ（Ｏ）２Ｏ−；メトキシ基等の炭素数１〜１０のアルコキシ基；メトキシカルボニル基等の炭素数１〜１０の炭化水素基が結合したオキシカルボニル基；スルファモイル基；ヒドロキシ基；塩素原子等のハロゲン原子；等が結合していてもよい。
【０１１５】
−ＣＯ−ＮＨ（Ｒｎａ１）、−ＣＯ−ＮＨ（Ｒｎａ２）、−ＣＯ−ＮＨ（Ｒｎｂ１）、−ＣＯ−ＮＨ（Ｒｎｂ５）、−ＣＯ−ＮＨ（Ｒｎａ４）、−ＣＯ−ＮＨ（Ｒｎｂ６）としては、メチルアミノカルボニル基等の炭素数１〜１０のアルキル基が結合したアミノカルボニル基が好ましい。また、該アルキル基が結合したアミノカルボニル基、芳香族炭化水素環が結合したアミノカルボニル基等の炭素原子には、−ＣＯ２−が結合していてもよい。
【０１１６】
−ＣＯ−Ｎ（Ｒｎａ１）２、−ＣＯ−Ｎ（Ｒｎａ２）２、−ＣＯ−Ｎ（Ｒｎｂ１）２、−ＣＯ−Ｎ（Ｒｎｂ５）２、−ＣＯ−Ｎ（Ｒｎａ４）２、−ＣＯ−Ｎ（Ｒｎｂ６）２としては、ジメチルアミノカルボニル基等の炭素数１〜１０のアルキル基が２つ結合したアミノカルボニル基が好ましい。
【０１１７】
〔２−６〕式（Ｉ）で表される化合物（Ｂ）の具体例
式（Ｉ）で表される化合物（Ｂ）の好ましい態様の一つは、上記〔２−３〕で述べた第３態様である。第３態様において、好ましくは、式（ＩＡ）におけるａａは２であり、Ｒ１ａは水素原子であり、Ｒ６ａ及びＲ７ａの一方がシアノ基であり、Ｒ８ａ及びＲ９ａの一方がシアノ基であり、Ｍｂ＋はヒドロンであり、ｂは１であり、ｍａは２であり、ｎａは１である。
式（Ｉ）で表される化合物（Ｂ）のより好ましい一例は、式（Ｐ）で表される化合物である。
【０１１８】
2019157119.tif 000022
【０１１９】
［式（Ｐ）中、Ｌ４及びＬ５は、互いに独立に、炭素数１〜１０の２価の炭化水素基を表し、該炭化水素基が−ＣＨ２−を含む場合、該−ＣＨ２−は、−ＮＨ−に置き換わっていてもよい。Ｒｐは、水素原子又は置換基を表し、ｐは１〜４のいずれかの整数を表す。波線は、Ｅ体、Ｚ体、又はこれらの双方を表す。］
上記２価の炭化水素基としては、例えば、アルキレン基、アリーレン基（例えばフェニレン基）が挙げられる。
【０１２０】
式（Ｉ）で表される化合物（Ｂ）のより好ましい他の一例は、式（Ｐ）において、２つのＣＯＯＨ基が−Ｓ（Ｏ）２ＯＨ基に置き換わった化合物である。
【０１２１】
式（Ｉ）、式（ＩＡ）、式（ＩＢ）又は式（ＩＩＢ）で表される化合物の具体例としては、例えば、
下記式（Ｉａ）で表される化合物において、Ｒ３１、Ｌ１、Ｌ２、Ｒ３２、Ｂ１Ｂ２、ｎ、ｍ及びＭｂ＋の組み合わせが表１〜表４に記載のいずれかである化合物、並びに、
下記式（Ｉｂ）で表される化合物において、Ｒ３３、Ｌ３、Ｂ１Ｂ２、ｎ、ｍ及びＭｂ＋の組み合わせが表５〜表６に記載のいずれかである化合物
が挙げられる。
なお、Ｒ３１、Ｒ３２、Ｒ３３は、式（ＨＨ１）〜式（ＨＨ１８）で表されるいずれかの部分構造を表す。Ｂ１Ｂ２は、式（ＢＢ１）〜式（ＢＢ９）で表されるいずれかの部分構造を表す。
【０１２２】
2019157119.tif 000023
［式中、波線は、Ｅ体、Ｚ体、又はこれらの双方を表す。］
【０１２３】
【表１】
2019157119.tif 000024
【０１２４】
【表２】
2019157119.tif 000025
【０１２５】
【表３】
2019157119.tif 000026
【０１２６】
【表４】
2019157119.tif 000027
【０１２７】
【表５】
2019157119.tif 000028
【０１２８】
【表６】
2019157119.tif 000029
【０１２９】
2019157119.tif 000030
【０１３０】
2019157119.tif 000031
【０１３１】
表に示した化合物のうち、化合物番号２８〜３１、３７〜４０、４６〜４９、５５〜５８、７３〜７６、８２〜８５、９１〜９４、１３６〜１３９、１５４〜１５７、１９０〜１９３、１９９〜２０２、２０８〜２１１、２４４〜２４７、２９８〜３０１の化合物が好ましい。
【０１３２】
〔２−７〕式（Ｉ）で表される化合物（Ｂ）の製造方法
式（Ｉ）で表される化合物（Ｂ）は、Ｒ１が水素原子のとき、式（ｐｔ１）で表される化合物（以下、フタロニトリル化合物ということがある。）を式（ｐｔ２）で表される化合物（以下、アルコキシド化合物ということがある。）と反応させた後、式（ｐｔ３）で表される化合物（以下、化合物（ｐｔ３）ということがある。）と式（ｐｔ４）で表される化合物（以下、化合物（ｐｔ４）ということがある。）とをさらに酸の存在下で反応させることで製造できる。
【０１３３】
2019157119.tif 000032
【０１３４】
［式（ｐｔ１）〜式（ｐｔ８）及び式（１）中、
Ｒ１〜Ｒ７、Ｘ、Ｍｂ＋、ａ、ｍ、及びｎは、前記と同じ意味を表す。
Ｒ４１及びＲ４２は、互いに独立に、水素原子又は炭素数１〜２０のアルキル基を表す。
Ｍ１及びＭ２は、アルカリ金属原子を表す。
ＬＧ１及びＬＧ２は、互いに独立に、ハロゲン原子、メタンスルホニルオキシ基、クロロメチルスルホニルオキシ基、トルエンスルホニルオキシ基又はトリフルオロメタンスルホニルオキシ基を表す。
Ｍは、金属原子を表す。］
【０１３５】
Ｒ４１、Ｒ４２で表される炭素数１〜２０のアルキル基としては、メチル基、エチル基、プロピル基、イソプロピル基、ブチル基、イソブチル基、ｓｅｃ−ブチル基及びｔｅｒｔ−ブチル基等が挙げられ、好ましくは炭素数１〜６のアルキル基が挙げられる。
Ｍ１、Ｍ２で表されるアルカリ金属原子としては、リチウム原子、ナトリウム原子及びカリウム原子が挙げられる。
【０１３６】
式（ｐｔ２）で表されるアルコキシド化合物の使用量は、式（ｐｔ１）で表されるフタロニトリル化合物１モルに対して、通常、０．１モル以上１０モル以下であり、好ましくは０．２モル以上５モル以下であり、より好ましくは０．３モル以上３モル以下であり、さらに好ましくは０．４モル以上２モル以下である。
【０１３７】
化合物（ｐｔ３）及び化合物（ｐｔ４）の使用量の合計は、式（ｐｔ１）で表されるフタロニトリル化合物１モルに対して、通常、２モル以上２０モル以下であり、好ましくは２モル以上１０モル以下であり、より好ましくは２モル以上６モル以下であり、さらに好ましくは２モル以上４モル以下である。なお化合物（ｐｔ３）と化合物（ｐｔ４）は、同じ化合物であってもよい。
【０１３８】
酸としては、塩酸、臭化水素酸、ヨウ化水素酸、硫酸、硝酸、フルオロスルホン酸、リン酸等の無機酸；メタンスルホン酸、トリフルオロメタンスルホン酸及びｐ−トルエンスルホン酸等のスルホン酸；酢酸、クエン酸、ギ酸、グルコン酸、乳酸、シュウ酸及び酒石酸等のカルボン酸が挙げられ、好ましくは、塩酸、臭化水素酸、硫酸、メタンスルホン酸、トリフルオロメタンスルホン酸、ｐ−トルエンスルホン酸及びカルボン酸が挙げられ、より好ましくは酢酸が挙げられる。
酸の使用量は、フタロニトリル化合物１モルに対して、通常１モル以上２０モル以下であり、好ましくは１モル以上１０モル以下であり、より好ましくは１モル以上８モル以下であり、さらに好ましくは１モル以上６モル以下である。
【０１３９】
フタロニトリル化合物、アルコキシド化合物、化合物（ｐｔ３）及び化合物（ｐｔ４）の反応は、通常、溶媒の存在下に実施される。
溶媒としては、水；アセトニトリル等のニトリル溶媒；メタノール、エタノール、２−プロパノール、１−ブタノール、１−ペンタノール及び１−オクタノール等のアルコール溶媒；テトラヒドロフラン等のエーテル溶媒；アセトン等のケトン溶媒；酢酸エチル等のエステル溶媒；ヘキサン等の脂肪族炭化水素溶媒；トルエン等の芳香族炭化水素溶媒；塩化メチレン及びクロロホルム等のハロゲン化炭化水素溶媒；Ｎ，Ｎ−ジメチルホルムアルデヒド及びＮ−メチルピロリドン等のアミド溶媒；ジメチルスルホキシド等のスルホキシド溶媒が挙げられ、好ましくは、水、ニトリル溶媒、アルコール溶媒、エーテル溶媒、ケトン溶媒、エステル溶媒、芳香族炭化水素溶媒、ハロゲン化炭化水素溶媒、アミド溶媒及びスルホキシド溶媒が挙げられ、より好ましくは、水、アセトニトリル、メタノール、エタノール、２−プロパノール、１−ブタノール、１−ペンタノール、１−オクタノール、テトラヒドロフラン、アセトン、酢酸エチル、トルエン、塩化メチレン、クロロホルム、Ｎ，Ｎ−ジメチルホルムアルデヒド、Ｎ−ジメチルアセトアルデヒド、Ｎ−メチルピロリドン、１，３−ジメチル−２−イミダゾリジノン及び１，３−ジメチル−３，４，５，６−テトラヒドロ−２（１Ｈ）−ピリミジノン及びジメチルスルホキシドが挙げられ、さらに好ましくは、水、アセトニトリル、メタノール、エタノール、２−プロパノール、１−ブタノール、１−ペンタノール、１−オクタノール、アセトン、塩化メチレン、クロロホルム、Ｎ，Ｎ−ジメチルホルムアルデヒド、Ｎ−ジメチルアセトアルデヒド、１，３−ジメチル−２−イミダゾリジノン及び１，３−ジメチル−３，４，５，６−テトラヒドロ−２（１Ｈ）−ピリミジノンＮ−メチルピロリドン及びジメチルスルホキシドが挙げられ、とりわけ好ましくは、水、アセトニトリル、メタノール、エタノール、２−プロパノール、Ｎ−メチルピロリドン及びジメチルスルホキシドが挙げられる。
溶媒の使用量は、フタロニトリル化合物１質量部に対して、通常１質量部以上１０００質量部以下である。
【０１４０】
フタロニトリル化合物、アルコキシド化合物、化合物（ｐｔ３）及び化合物（ｐｔ４）の反応温度は、通常０℃以上２００℃以下であり、好ましくは０℃以上１００℃以下であり、より好ましくは０℃以上５０℃以下である。反応時間は、通常０．５時間以上３００時間以下である。
【０１４１】
さらに化合物（ｐｔ６）を反応させることにより、Ｒ１が水素原子でない式（Ｉ）で表される化合物（Ｂ）を得ることができる。化合物（ｐｔ６）の使用量は、Ｒ１が水素原子である式（Ｉ）で表される化合物（Ｂ）１モルに対し、通常、１モル以上１０モル以下であり、好ましくは１モル以上５モル以下であり、より好ましくは１モル以上３モル以下であり、さらに好ましくは１モル以上２モル以下である。
【０１４２】
化合物（ｐｔ６）を反応させる場合、塩基を共存させることが好ましい。塩基としては、トリエチルアミン、４−（Ｎ，Ｎ−ジメチルアミノ）ピリジン、ピリジン、ピペリジン等の有機塩基；ナトリウムメトキシド、ナトリウムエトキシド、ナトリウムｔｅｒｔ−ブトキシド、カリウムｔｅｒｔ−ブトキシド等の金属アルコキシド；ブチルリチウム、ｔｅｒｔ−ブチルリチウム及びフェニルリチウム等の有機金属化合物；水酸化リチウム、水酸化ナトリウム及び水酸化カリウム等の無機塩基が挙げられる。
【０１４３】
塩基の使用量は、Ｒ１が水素原子である式（Ｉ）で表される化合物（Ｂ）１モルに対し、通常１モル以上１０モル以下であり、好ましくは１モル以上５モル以下であり、より好ましくは１モル以上３モル以下であり、さらに好ましくは１モル以上２モル以下である。
【０１４４】
また化合物（ｐｔ６）の反応は、通常、溶媒の存在下に実施される。溶媒は、前記と同じ範囲から選択できる。
【０１４５】
溶媒の使用量は、Ｒ１が水素原子ではない式（Ｉ）で表される化合物（Ｂ）１質量部に対して、通常１質量部以上１０００質量部以下である。化合物（ｐｔ６）との反応温度は、通常−９０℃以上２００℃以下であり、好ましくは−８０℃以上１００℃以下であり、より好ましくは０℃以上５０℃以下である。反応時間は、通常０．５時間以上３００時間以下である。
【０１４６】
式（Ｉ）で表される化合物（Ｂ）がスルホ基を有していない場合、式（Ｉ）で表される化合物（Ｂ）と発煙硫酸又はクロロスルホン酸等のスルホ化剤とを反応させることによって、スルホ基を導入することができる。
【０１４７】
発煙硫酸中のＳＯ３の使用量は、式（Ｉ）で表される化合物（Ｂ）１モルに対し、通常１モル以上５０モル以下であり、好ましくは５モル以上４０モル以下であり、より好ましくは５モル以上３０モル以下であり、さらに好ましくは５モル以上２５モル以下である。発煙硫酸中の硫酸の使用量は、式（Ｉ）で表される化合物（Ｂ）１モルに対し、通常１モル以上２００モル以下であり、好ましくは１０モル以上１００モル以下であり、より好ましくは１０モル以上７５モル以下であり、さらに好ましくは１０モル以上５０モル以下である。
【０１４８】
クロロスルホン酸の使用量は、式（Ｉ）で表される化合物（Ｂ）１モルに対し、通常１モル以上５００モル以下であり、好ましくは１０モル以上３００モル以下であり、より好ましくは１０モル以上２００モル以下であり、さらに好ましくは１０モル以上１５０モル以下である。
【０１４９】
スルホ化の反応温度は、通常−２０℃以上２００℃以下であり、好ましくは−１０℃以上１００℃以下であり、より好ましくは０℃以上５０℃以下である。反応時間は、通常０．５時間以上３００時間以下である。
【０１５０】
式（Ｉ）で表される化合物（Ｂ）が、カルボキシ基又はスルホ基を有する場合、化合物（ｐｔ７）と化合物（ｐｔ８）とを反応させて、金属イオンＭｂ＋を含む式（Ｉ）で表される化合物（Ｂ）を製造してもよい。
【０１５１】
反応混合物から、式（Ｉ）で表される化合物（Ｂ）を取り出す方法は特に限定されず、公知の種々の方法で取り出すことができる。例えば、反応終了後、反応混合物をろ過することによって式（Ｉ）で表される化合物（Ｂ）を取り出すことができる。また、ろ過した後、得られた残渣を溶媒で洗浄してもよい。また、ろ過した後、カラムクロマトグラフィー、再結晶又は昇華精製してもよい。
【０１５２】
〔３〕Ｃ．Ｉ．ピグメントイエロー１３８（Ａ）と、式（Ｉ）で表される化合物（Ｂ）との共分散物、及びこれを含む着色剤分散液
着色剤分散液は、主成分としてのＣ．Ｉ．ピグメントイエロー１３８（Ａ）と、式（Ｉ）で表される化合物（Ｂ）との共分散物を含む。該共分散物を含む着色剤分散液によれば、例えば、Ｃ．Ｉ．ピグメントイエロー１３８（Ａ）の分散液と、式（Ｉ）で表される化合物（Ｂ）の分散液とを別途に調製し、これらを混合してなる着色剤分散液に比べて、有意にコントラストを向上させることができる。
主成分とは、着色剤分散液に含まれる着色剤のうち、含有率（質量基準）が最も高い成分をいう。
着色剤とは、顔料及び染料に代表される色素の総称をいう。
【０１５３】
共分散物は、Ｃ．Ｉ．ピグメントイエロー１３８（Ａ）とともに式（Ｉ）で表される化合物（Ｂ）を、必要に応じて分散剤の共存下に、あるいはさらに必要に応じて樹脂の共存下に、溶剤中に分散させることにより調製できる。
分散剤としては、例えば、カチオン系、アニオン系、ノニオン系、両性、ポリエステル系、ポリアミン系、アクリル系等の界面活性剤等が挙げられる。これらの分散剤は、単独で用いてもよいし、２種以上を組み合わせて用いてもよい。
樹脂は、後述する樹脂（Ｄ）から選択されてもよい。溶剤は、後述する溶剤（Ｇ）から選択されてもよい。
共分散物は、例えば、Ｃ．Ｉ．ピグメントイエロー１３８（Ａ）及び式（Ｉ）で表される化合物（Ｂ）を溶剤（Ｇ）の一部又は全部と混合し、必要に応じて分散剤の共存下に、あるいはさらに必要に応じて樹脂（Ｄ）の一部又は全部の共存下に、着色剤の平均粒子径が０．２μｍ以下程度となるまで、ビーズミル等を用いて分散させることによって調製することができる。
【０１５４】
分散剤を用いる場合、その使用量は、着色剤の総量に対して、好ましくは１質量％以上１００質量％以下であり、より好ましくは５質量％以上８０質量％以下である。分散剤の使用量が上記の範囲にあると、均一な分散状態の共分散物が得られやすい傾向にある。
樹脂を用いる場合、その使用量は、着色剤の総量に対して、好ましくは１質量％以上１００質量％以下であり、より好ましくは５質量％以上８０質量％以下である。樹脂の使用量が上記の範囲にあると、均一な分散状態の共分散物が得られやすい傾向にある。
【０１５５】
共分散物及び着色剤分散液において、Ｃ．Ｉ．ピグメントイエロー１３８（Ａ）の含有量は、コントラストを高める観点から、Ｃ．Ｉ．ピグメントイエロー１３８（Ａ）及び式（Ｉ）で表される化合物（Ｂ）の合計量１００質量部中、好ましくは５０．１質量部以上９９．９質量部以下であり、より好ましくは６０質量部以上９９質量部以下であり、さらに好ましくは８５質量部以上９９質量部以下である。
共分散物及び着色剤分散液において、式（Ｉ）で表される化合物（Ｂ）の含有量は、コントラストを高める観点から、Ｃ．Ｉ．ピグメントイエロー１３８（Ａ）及び式（Ｉ）で表される化合物（Ｂ）の合計量１００質量部中、好ましくは０．１質量部以上４９．９質量部以下であり、より好ましくは１質量部以上４０質量部以下であり、さらに好ましくは１質量部以上１５質量部以下である。
【０１５６】
共分散物及び着色剤分散液は、それぞれ、Ｃ．Ｉ．ピグメントイエロー１３８（Ａ）及び式（Ｉ）で表される化合物（Ｂ）以外の他の成分を含むことができる。
他の成分としては、Ｃ．Ｉ．ピグメントイエロー１３８（Ａ）及び式（Ｉ）で表される化合物（Ｂ）以外の他の着色剤（顔料、染料）、溶剤、分散剤、樹脂、脂肪族カルボン酸金属塩（Ｃ）等が挙げられる。脂肪族カルボン酸金属塩（Ｃ）については後述する。
共分散物及び着色剤分散液は、それぞれ、他の成分を１種のみ含んでいてもよいし、２種以上含んでいてもよい。
【０１５７】
他の顔料としては、特に限定されず公知の顔料を使用することができ、例えば、カラーインデックス（The Society of Dyers and Colourists出版）でピグメントに分類されている顔料が挙げられる。
顔料としては、例えば、
Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３９、１４７、１４８、１５０、１５３、１５４、１６６、１７３、１８５、１９４、２１４等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５等の赤色顔料；
Ｃ．Ｉ．ピグメントブルー１５、１５：３、１５：４、１５：６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９等の緑色顔料；
Ｃ．Ｉ．ピグメントブラウン２３、２５等のブラウン色顔料；
Ｃ．Ｉ．ピグメントブラック１、７等の黒色顔料；
等が挙げられる。
【０１５８】
他の顔料は、Ｃ．Ｉ．ピグメントイエロー１３８（Ａ）及び式（Ｉ）で表される化合物（Ｂ）ともに共分散物中に共分散されていてもよいし、Ｃ．Ｉ．ピグメントイエロー１３８（Ａ）及び式（Ｉ）で表される化合物（Ｂ）を含む共分散物に添加されて着色剤分散液に含まれていてもよい。
【０１５９】
Ｃ．Ｉ．ピグメントイエロー１３８（Ａ）、式（Ｉ）で表される化合物（Ｂ）及び他の顔料は、必要に応じて、ロジン処理、酸性基又は塩基性基が導入された顔料誘導体等を用いた表面処理、高分子化合物等による顔料表面へのグラフト処理、硫酸微粒化法等による微粒化処理、又は不純物を除去するための有機溶剤や水等による洗浄処理、イオン性不純物のイオン交換法等による除去処理等が施されていてもよい。
【０１６０】
染料としては、特に限定されず公知の染料を使用することができ、例えば、溶剤染料、酸性染料、直接染料、媒染染料等が挙げられる。
染料としては、例えば、カラーインデックス（The Society of Dyers and Colourists出版）及び染色ノート（色染社）に記載されている公知の染料が挙げられる。
また、化学構造によれば、染料としては、アゾ染料、シアニン染料、トリフェニルメタン染料、キサンテン染料、フタロシアニン染料、アントラキノン染料、ナフトキノン染料、キノンイミン染料、メチン染料、アゾメチン染料、スクアリリウム染料、アクリジン染料、スチリル染料、クマリン染料、キノリン染料及びニトロ染料等が挙げられる。これらのうち、有機溶剤可溶性染料が好ましい。
染料は、共分散物に含まれていてもよいし、共分散物に添加されて着色剤分散液に含まれていてもよい。
【０１６１】
樹脂は、後述する樹脂（Ｄ）から選択されてもよい。溶剤は、後述する溶剤（Ｇ）から選択されてもよい。
【０１６２】
Ｃ．Ｉ．ピグメントイエロー１３８（Ａ）及び式（Ｉ）で表される化合物（Ｂ）の合計含有量は、共分散物又は着色剤分散液に含まれる着色剤１００質量部中、好ましくは５質量部以上であり、より好ましくは１０質量部以上であり、さらに好ましくは３０質量部以上であり、よりさらに好ましくは５０質量部以上であり、とりわけ好ましくは８０質量部以上であり、最も好ましくは９０質量部以上である。上記合計含有量は、共分散物又は着色剤分散液に含まれる着色剤１００質量部中、１００質量部であってもよい。
【０１６３】
Ｃ．Ｉ．ピグメントイエロー１３８（Ａ）及び式（Ｉ）で表される化合物（Ｂ）の合計含有量は、共分散物又は着色剤分散液に含まれる固形分の総量１００質量部中、好ましくは１０質量部以上９０質量部以下であり、より好ましくは１５質量部以上８０質量部以下であり、さらに好ましくは２０質量部以上７０質量部以下である。
本明細書において、共分散物、着色剤分散液又は着色硬化性樹脂組成物に含まれる「固形分の総量」とは、共分散物、着色剤分散液又は着色硬化性樹脂組成物の総量から溶剤の含有量を除いた量のことをいう。固形分の総量及びこれに対する各成分の含有量は、例えば、液体クロマトグラフィー又はガスクロマトグラフィー等の公知の分析手段で測定することができる。
【０１６４】
〔４〕脂肪族カルボン酸金属塩（Ｃ）
着色剤分散液は、上記他の成分として、脂肪族カルボン酸金属塩（Ｃ）を含むことができる。脂肪族カルボン酸金属塩（Ｃ）をさらに含有させることは、コントラスト向上に有利となる。
脂肪族カルボン酸金属塩（Ｃ）は、共分散物に含まれていてもよいし、共分散物に添加されて着色剤分散液に含まれていてもよい。
【０１６５】
脂肪族カルボン酸金属塩（Ｃ）は、金属カチオンと、ヒドロキシ基を有する炭素数１〜４０の脂肪族カルボン酸のアニオンとからなる塩である。以下、ヒドロキシ基を有する炭素数１〜４０の脂肪族カルボン酸を「脂肪族カルボン酸（Ｘ）」ともいう。
本明細書において「脂肪族カルボン酸」とは、芳香環を有さないカルボン酸を意味する。
本発明の着色硬化性樹脂組成物は、脂肪族カルボン酸金属塩（Ｃ）を１種のみ含んでいてもよいし、２種以上含んでいてもよい。
【０１６６】
脂肪族カルボン酸（Ｘ）は、カルボキシ基の炭素も含めた炭素数が１〜４０であり、直鎖状であってもよいし、分岐鎖状であってもよいし、環状であってもよく、直鎖状構造、分岐鎖構造及び環状構造からなる群より選択される２種以上の構造を組み合わせたものであってもよい。
脂肪族カルボン酸（Ｘ）は不飽和結合を含んでいてもよい。
【０１６７】
脂肪族カルボン酸（Ｘ）は、分子内にヒドロキシ基を１以上有する。
脂肪族カルボン酸（Ｘ）は、分子内にカルボキシ基を１以上有する。カルボキシ基の数は、通常１０以下である。
【０１６８】
脂肪族カルボン酸（Ｘ）の炭素数は、コントラストを高める観点から、１〜４０であり、好ましくは１０〜３６であり、より好ましくは１２〜２４である。
【０１６９】
脂肪族カルボン酸金属塩（Ｃ）は、脂肪族カルボン酸（Ｘ）のアニオンを少なくとも１つ有していればよい。脂肪族カルボン酸金属塩（Ｃ）が有する金属カチオンの価数が２以上である場合、脂肪族カルボン酸金属塩（Ｃ）は、２種以上の脂肪族カルボン酸（Ｘ）のアニオンを有していてもよく、脂肪族カルボン酸（Ｘ）のアニオンと、脂肪族カルボン酸（Ｘ）のアニオン以外の他のアニオンとを有していてもよい。
上記他のアニオンとしては特に制限されず、ハロゲンイオン、硝酸イオン、硫酸イオン等であってもよいが、好ましくは脂肪族カルボン酸（Ｘ）以外の脂肪族カルボン酸のアニオンである。
脂肪族カルボン酸（Ｘ）以外の脂肪族カルボン酸とは、ヒドロキシ基を有さない脂肪族カルボン酸を意味し、例えば、ヒドロキシ基を有しない以外は、脂肪族カルボン酸（Ｘ）と同様の構造を有するものが挙げられる。
脂肪族カルボン酸金属塩（Ｃ）が有するアニオンは、脂肪族カルボン酸（Ｘ）のアニオンのみから構成されることが好ましい。
【０１７０】
脂肪族カルボン酸金属塩（Ｃ）が有する金属カチオンは、コントラストを高める観点から、２価以上１０価以下の金属カチオンであることが好ましい。２価以上の金属カチオンとしては、元素の周期律表の２族〜１５族に属する金属のカチオンが挙げられる。金属カチオンは、好ましくは２価以上６価以下の金属カチオンである。
金属カチオンは、
より好ましくは、Ｍｇ２＋、Ｃａ２＋、Ｓｒ２＋、Ｂａ２＋、Ｃｄ２＋、Ｎｉ２＋、Ｚｎ２＋、Ｃｕ２＋、Ｈｇ２＋、Ｆｅ２＋、Ｃｏ２＋、Ｓｎ２＋、Ｐｂ２＋及びＭｎ２＋等の２価の金属カチオン；Ａｌ３＋、Ｆｅ３＋、Ｃｏ３＋及びＣｒ３＋等の３価の金属カチオン；Ｓｎ４＋及びＭｎ４＋等の４価の金属カチオンであり、
さらに好ましくは、Ｍｇ２＋、Ｃａ２＋、Ｓｒ２＋、Ｂａ２＋、Ｎｉ２＋、Ｚｎ２＋、Ｃｕ２＋、Ｆｅ２＋、Ｃｏ２＋、Ｓｎ２＋、Ｍｎ２＋、Ａｌ３＋、Ｆｅ３＋、Ｃｏ３＋、Ｃｒ３＋、Ｓｎ４＋及びＭｎ４＋であり、
とりわけ好ましくは、Ｍｇ２＋、Ｃａ２＋、Ｓｒ２＋、Ｂａ２＋、Ｎｉ２＋、Ｚｎ２＋、Ｃｕ２＋、Ｆｅ２＋、Ｃｏ２＋、Ｍｎ２＋、Ａｌ３＋、Ｆｅ３＋、Ｃｏ３＋、Ｃｒ３＋及びＭｎ４＋であり、
一層好ましくは、Ｆｅ２＋、Ｃｏ２＋、Ｆｅ３＋及びＣｏ３＋である。
脂肪族カルボン酸金属塩（Ａ）は、２種以上の金属カチオンを有していてもよい。
【０１７１】
脂肪族カルボン酸金属塩（Ｃ）は、具体的には、以下の式（Ａａ）で表される化合物であってよい。
【０１７２】
2019157119.tif 000033
【０１７３】
［式（Ａａ）中、
Ｄは、ヒドロキシ基を有する脂肪族炭化水素を表す。
ａは、１〜１０のいずれかの整数を表し、好ましくは１〜３のいずれかの整数である。ａが複数存在するとき、それらは互いに同じであってもよく、異なっていてもよい。
Ｄの炭素数＋ａは、１〜４０のいずれかの整数である。
ｂは、１以上のいずれかの整数を表す。ｂが２以上のいずれかの整数を表すとき、『［Ｄ］−（ＣＯ２−）ａ』は互いに同じであってもよく、異なっていてもよい。
Ｊｋ−は、『［Ｄ］−（ＣＯ２−）ａ』以外のアニオンを表す。
ｋは、１〜１０のいずれかの整数を表し、好ましくは１〜６のいずれかの整数である。
ｍは、０以上のいずれかの整数を表す。ｍが２以上のいずれかの整数を表すとき、『Ｊｋ−』は互いに同じであってもよく、異なっていてもよい。
Ａｃ＋は、ｃ価の金属カチオンを表し、具体例は上述のとおりである。
ｃは、２〜１０のいずれかの整数を表し、好ましくは２〜６のいずれかの整数である。
ｄは、１以上のいずれかの整数を表す。ｄが２以上のいずれかの整数を表すとき、『Ａｃ＋』は互いに同じであってもよく、異なっていてもよい。
ただし、
2019157119.tif 000034
及び
2019157119.tif 000035
の合計の価数と、
2019157119.tif 000036
の価数とは等しい。］
【０１７４】
脂肪族カルボン酸金属塩（Ｃ）は、例えば、脂肪族カルボン酸（Ｘ）をアルカリ水溶液に溶解させた後、金属カチオンを有する塩（例えばハロゲン化物等）を添加することによって生じる沈殿物として得ることができる。得られた脂肪族カルボン酸金属塩（Ｃ）は、必要に応じて、洗浄等の精製処理に供されてもよい。
【０１７５】
脂肪族カルボン酸金属塩（Ｃ）としては、具体的には、例えば、下記の式（ＡＡ）において、Ｍ、Ｌ、ｐ及びｑが各々、下記の［表Ａ］で表される化合物、［表Ａ］の化合物ＡＡ１〜ＡＡ２２において、ＭがＦｅ２＋の代わりにＭｇ２＋、Ｃａ２＋、Ｓｒ２＋、Ｂａ２＋、Ｃｄ２＋、Ｎｉ２＋、Ｚｎ２＋、Ｃｕ２＋、Ｈｇ２＋、Ｃｏ２＋、Ｓｎ２＋、Ｐｂ２＋、又はＭｎ２＋である化合物、［表Ｂ］で表される化合物、［表Ｂ］の化合物ＡＡ２３〜ＡＡ４４において、ＭがＦｅ３＋の代わりにＡｌ３＋、Ｃｏ３＋又はＣｒ３＋である化合物、及び［表Ｃ］で表される化合物が挙げられる。
ＭｐＬｑ      （ＡＡ）
【０１７６】
2019157119.tif 000037
【０１７７】
2019157119.tif 000038
【０１７８】
2019157119.tif 000039
【０１７９】
2019157119.tif 000040
【０１８０】
また、脂肪族カルボン酸（Ｘ）のアニオンと、脂肪族カルボン酸（Ｘ）のアニオン以外の他のアニオンとを有する脂肪族カルボン酸金属塩（Ｃ）としては、例えば下記式で表される塩が挙げられる。
【０１８１】
2019157119.tif 000041
【０１８２】
共分散物又は着色剤分散液が脂肪族カルボン酸金属塩（Ｃ）を含む場合、脂肪族カルボン酸金属塩（Ｃ）の含有量は、共分散物又は着色剤分散液に含まれる固形分の総量１００質量部中、好ましくは０．０１質量部以上２５質量部以下であり、より好ましくは０．１質量部以上２０質量部以下であり、さらに好ましくは０．２質量部以上１５質量部以下であり、とりわけ好ましくは０．３質量部以上１０質量部以下である。脂肪族カルボン酸金属塩（Ｃ）の含有量が上記の範囲内にあると、コントラストを有意に向上させることができる。
また、脂肪族カルボン酸金属塩（Ｃ）の含有量は、Ｃ．Ｉ．ピグメントイエロー１３８（Ａ）及び式（Ｉ）で表される化合物（Ｂ）の合計量１００質量部に対して、好ましくは０．１質量部以上２０質量部以下であり、より好ましくは０．３質量部以上１５質量部以下であり、さらに好ましくは０．５質量部以上１３質量部以下である。
【０１８３】
＜着色硬化性樹脂組成物＞
着色硬化性樹脂組成物は、上記着色剤分散液と、樹脂（Ｄ）とを含む。
着色硬化性樹脂組成物は、重合性化合物（Ｅ）及び重合開始剤（Ｆ）をさらに含むことが好ましく、重合性化合物（Ｅ）、重合開始剤（Ｆ）及び溶剤（Ｇ）をさらに含むことがより好ましい。
着色硬化性樹脂組成物は、重合開始助剤（Ｆ１）及び／又はレベリング剤（Ｈ）をさらに含んでいてもよい。
上記着色硬化性樹脂組成物によれば、それから形成されるカラーフィルタ及びそれを用いた表示装置のコントラストを良好なものとすることができる。
以下、各成分として例示する化合物は、特に断りのない限り、単独で又は複数種を組み合わせて使用することができる。
【０１８４】
〔１〕着色硬化性樹脂組成物における着色剤分散液の含有量
明度の観点から、着色剤分散液は、それに含まれる着色剤の含有量（又はＣ．Ｉ．ピグメントイエロー１３８（Ａ）及び式（Ｉ）で表される化合物（Ｂ）の合計含有量）が、着色硬化性樹脂組成物の固形分の総量１００質量部中、好ましくは０．１質量部以上９０質量部以下、より好ましくは０．５質量部以上８０質量部以下、さらに好ましくは１質量部以上７０質量部以下となるように、着色硬化性樹脂組成物に含有される。
【０１８５】
〔２〕樹脂（Ｄ）
樹脂（Ｄ）は、特に限定されないが、アルカリ可溶性樹脂であることが好ましく、不飽和カルボン酸及び不飽和カルボン酸無水物からなる群より選ばれる少なくとも一種（ａ）（以下「（ａ）」ということがある。）に由来する構造単位を有する樹脂がより好ましい。
樹脂（Ｄ）は、さらに、炭素数２〜４の環状エーテル構造とエチレン性不飽和結合とを有する単量体（ｂ）（以下「（ｂ）」ということがある。）に由来する構造単位、（ａ）と共重合可能な単量体（ｃ）（ただし、（ａ）及び（ｂ）とは異なる。）（以下「（ｃ）」ということがある。）に由来する構造単位、並びに、側鎖にエチレン性不飽和結合を有する構造単位からなる群より選ばれる少なくとも一種の構造単位を有することが好ましい。
【０１８６】
（ａ）としては、例えば、アクリル酸、メタクリル酸、無水マレイン酸、イタコン酸無水物、３，４，５，６−テトラヒドロフタル酸無水物、こはく酸モノ〔２−（メタ）アクリロイルオキシエチル〕等が挙げられ、好ましくは、アクリル酸、メタクリル酸、無水マレイン酸である。
【０１８７】
（ｂ）は、炭素数２〜４の環状エーテル構造（例えば、オキシラン環、オキセタン環及びテトラヒドロフラン環からなる群より選ばれる少なくとも一種）と（メタ）アクリロイルオキシ基とを有する単量体であることが好ましい。
なお、本明細書において、「（メタ）アクリル酸」とは、アクリル酸及びメタクリル酸からなる群より選ばれる少なくとも一種を表す。「（メタ）アクリロイル」及び「（メタ）アクリレート」等の表記も、同様の意味を有する。
（ｂ）としては、例えば、グリシジル（メタ）アクリレート、ビニルベンジルグリシジルエーテル、３，４−エポキシトリシクロ［５．２．１．０２，６］デシル（メタ）アクリレート、３−エチル−３−（メタ）アクリロイルオキシメチルオキセタン、テトラヒドロフルフリル（メタ）アクリレート等が挙げられ、好ましくは、グリシジル（メタ）アクリレート、３，４−エポキシトリシクロ［５．２．１．０２，６］デシル（メタ）アクリレート、３−エチル−３−（メタ）アクリロイルオキシメチルオキセタンである。
【０１８８】
（ｃ）としては、例えば、メチル（メタ）アクリレート、ブチル（メタ）アクリレートシクロヘキシル（メタ）アクリレート、２−メチルシクロヘキシル（メタ）アクリレート、トリシクロ［５．２．１．０２，６］デカン−８−イル（メタ）アクリレート、ベンジル（メタ）アクリレート、２−ヒドロキシエチル（メタ）アクリレート、Ｎ−フェニルマレイミド、Ｎ−シクロヘキシルマレイミド、Ｎ−ベンジルマレイミド、スチレン、ビニルトルエン等が挙げられ、好ましくは、スチレン、ビニルトルエン、２−ヒドロキシエチル（メタ）アクリレート、Ｎ−フェニルマレイミド、Ｎ−シクロヘキシルマレイミド、Ｎ−ベンジルマレイミド等が好ましい。
【０１８９】
側鎖にエチレン性不飽和結合を有する構造単位を有する樹脂は、（ａ）と（ｃ）との共重合体に（ｂ）を付加させるか、（ｂ）と（ｃ）との共重合体に（ａ）を付加させることにより製造することができる。該樹脂は、（ｂ）と（ｃ）との共重合体に（ａ）を付加させさらにカルボン酸無水物を反応させた樹脂であってもよい。
【０１９０】
樹脂（Ｄ）のポリスチレン換算の重量平均分子量は、好ましくは３０００以上１０００００以下であり、より好ましくは５０００以上５００００以下であり、さらに好ましくは５０００以上３００００以下である。
樹脂（Ｄ）の分散度［重量平均分子量（Ｍｗ）／数平均分子量（Ｍｎ）］は、好ましくは１．１以上６以下であり、より好ましくは１．２以上４以下である。
【０１９１】
樹脂（Ｄ）の酸価は、固形分換算で、好ましくは２０ｍｇ−ＫＯＨ／ｇ以上１７０ｍｇ−ＫＯＨ／ｇ以下であり、より好ましくは３０ｍｇ−ＫＯＨ／ｇ以上１５０ｍｇ−ＫＯＨ／ｇ以下、さらに好ましくは４０ｍｇ−ＫＯＨ／ｇ以上１３５ｍｇ−ＫＯＨ／ｇ以下である。
酸価は、樹脂（Ｄ）１ｇを中和するために必要な水酸化カリウムの量（ｍｇ）として測定される値であり、例えば水酸化カリウム水溶液を用いて滴定することにより求めることができる。
【０１９２】
樹脂（Ｄ）の含有量は、着色硬化性樹脂組成物の固形分の総量１００質量部中、好ましくは７質量部以上６５質量部以下であり、より好ましくは１３質量部以上６０質量部以下であり、さらに好ましくは１７質量部以上５５質量部以下である。
【０１９３】
〔３〕重合性化合物（Ｅ）
重合性化合物（Ｅ）は、重合開始剤（Ｆ）から発生した活性ラジカル及び／又は酸によって重合し得る化合物であり、例えば、重合性のエチレン性不飽和結合を有する化合物等が挙げられ、好ましくは（メタ）アクリル酸エステル化合物である。
【０１９４】
中でも、重合性化合物（Ｅ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられる。
【０１９５】
重合性化合物（Ｅ）の重量平均分子量は、好ましくは１５０以上２９００以下、より好ましくは２５０以上１５００以下である。
【０１９６】
重合性化合物（Ｅ）の含有量は、着色硬化性樹脂組成物の固形分の総量１００質量部中、好ましくは７質量部以上６５質量部以下であり、より好ましくは１３質量部以上６０質量部以下であり、さらに好ましくは１５質量部以上５５質量部以下である。
【０１９７】
〔４〕重合開始剤（Ｆ）
重合開始剤（Ｆ）は、光や熱の作用により活性ラジカル、酸等を発生し、重合を開始し得る化合物であれば特に限定されることなく、公知の重合開始剤を用いることができる。活性ラジカルを発生する重合開始剤としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、２−メチル−２−モルホリノ−１−（４−メチルスルファニルフェニル）プロパン−１−オン、２−ジメチルアミノ−１−（４−モルホリノフェニル）−２−ベンジルブタン−１−オン、１−ヒドロキシシクロヘキシルフェニルケトン、２，４−ビス（トリクロロメチル）−６−ピペロニル−１，３，５−トリアジン、２，４，６−トリメチルベンゾイルジフェニルホスフィンオキサイド、２，２’−ビス（２−クロロフェニル）−４，４’，５，５’−テトラフェニルビイミダゾール等が挙げられる。
【０１９８】
重合開始剤（Ｆ）の含有量は、樹脂（Ｄ）及び重合性化合物（Ｅ）の合計量１００質量部に対して、好ましくは０．１質量部以上３０質量部以下であり、より好ましくは１質量部以上２０質量部以下である。重合開始剤（Ｆ）の含有量が、上記の範囲内にあると、高感度化して露光時間が短縮される傾向があるためカラーフィルタの生産性が向上する。
【０１９９】
〔５〕重合開始助剤（Ｆ１）
重合開始助剤（Ｆ１）は、重合開始剤（Ｆ）によって重合が開始された重合性化合物（Ｅ）の重合を促進するために用いられる化合物、もしくは増感剤である。重合開始助剤（Ｆ１）を含む場合、通常、重合開始剤（Ｆ）と組み合わせて用いられる。
重合開始助剤（Ｆ１）としては、４，４’−ビス（ジメチルアミノ）ベンゾフェノン（通称ミヒラーズケトン）、４，４’−ビス（ジエチルアミノ）ベンゾフェノン、９，１０−ジメトキシアントラセン、２，４−ジエチルチオキサントン、Ｎ−フェニルグリシン等が挙げられる。
【０２００】
重合開始助剤（Ｆ１）を用いる場合、その含有量は、樹脂（Ｄ）及び重合性化合物（Ｆ）の合計量１００質量部に対して、好ましくは０．１〜３０質量部、より好ましくは１〜２０質量部である。重合開始助剤（Ｆ１）の量がこの範囲内にあると、さらに高感度で着色パターンを形成することができ、カラーフィルタの生産性が向上する傾向にある。
【０２０１】
〔６〕溶剤（Ｇ）
溶剤（Ｇ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
【０２０２】
溶剤（Ｇ）としては、
乳酸エチル、乳酸ブチル、２−ヒドロキシイソブタン酸メチル、酢酸ｎ−ブチル、酪酸エチル、酪酸ブチル、ピルビン酸エチル、アセト酢酸メチル、シクロヘキサノールアセテート及びγ−ブチロラクトン等のエステル溶剤（分子内に−ＣＯＯ−を含み、−Ｏ−を含まない溶剤）；
エチレングリコールモノブチルエーテル、ジエチレングリコールモノメチルエーテル、プロピレングリコールモノメチルエーテル、３−メトキシ−１−ブタノール、ジエチレングリコールジメチルエーテル、ジエチレングリコールメチルエチルエーテル等のエーテル溶剤（分子内に−Ｏ−を含み、−ＣＯＯ−を含まない溶剤）；
３−メトキシプロピオン酸メチル、３−エトキシプロピオン酸エチル、３−メトキシブチルアセテート、プロピレングリコールモノメチルエーテルアセテート、エチレングリコールモノエチルエーテルアセテート、ジエチレングリコールモノエチルエーテルアセテート等のエーテルエステル溶剤（分子内に−ＣＯＯ−と−Ｏ−とを含む溶剤）；
４−ヒドロキシ−４−メチル−２−ペンタノン、ヘプタノン、４−メチル−２−ペンタノン、シクロヘキサノン等のケトン溶剤（分子内に−ＣＯ−を含み、−ＣＯＯ−を含まない溶剤）；
ブタノール、シクロヘキサノール、プロピレングリコール等のアルコール溶剤（分子内にＯＨを含み、−Ｏ−、−ＣＯ−及び−ＣＯＯ−を含まない溶剤）；
Ｎ，Ｎ−ジメチルホルムアミド、Ｎ，Ｎ−ジメチルアセトアミド及びＮ−メチルピロリドン等のアミド溶剤；等が挙げられる。
溶剤（Ｇ）としては、プロピレングリコールモノメチルエーテルアセテート、プロピレングリコールモノメチルエーテル、乳酸エチル、３−エトキシプロピオン酸エチル及び４−ヒドロキシ−４−メチル−２−ペンタノンがより好ましい。
【０２０３】
溶剤（Ｇ）を含む場合、溶剤（Ｇ）の含有量は、着色硬化性樹脂組成物の総量１００質量部中、好ましくは７０質量部以上９５質量部以下であり、より好ましくは７５質量部以上９２質量部以下である。言い換えると、着色硬化性樹脂組成物の固形分の総量は、着色硬化性樹脂組成物の総量１００質量部中、好ましくは５質量部以上３０質量部以下、より好ましくは８質量部以上２５質量部以下である。
溶剤（Ｇ）の含有量が上記の範囲内にあると、塗布時の平坦性が良好になり、またカラーフィルタを形成した際に色濃度が不足しないために表示特性が良好となる傾向がある。
【０２０４】
〔７〕レベリング剤（Ｈ）
レベリング剤（Ｈ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０２０５】
フッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０２０６】
フッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０２０７】
レベリング剤（Ｈ）を含む場合、レベリング剤（Ｆ）の含有量は、着色硬化性樹脂組成物の総量１００質量部中、好ましくは０．００１質量部以上０．２質量部以下であり、より好ましくは０．００２質量部以上０．１質量部以下である。なお、この含有量に、分散剤の含有量は含まれない。レベリング剤（Ｈ）の含有量が上記の範囲内にあると、カラーフィルタの平坦性を良好にすることができる。
【０２０８】
〔８〕その他の成分
着色硬化性樹脂組成物は、必要に応じて、充填剤、他の高分子化合物、密着促進剤、酸化防止剤、光安定剤、連鎖移動剤等、当該技術分野で公知の添加剤を含んでもよい。
該添加剤は、上記着色剤分散液又は共分散物に含まれていてもよい。
【０２０９】
〔９〕着色硬化性樹脂組成物の製造方法
着色硬化性樹脂組成物は、着色剤分散液及び樹脂（Ｄ）、並びに必要に応じて用いられる重合性化合物（Ｅ）、重合開始剤（Ｆ）、溶剤（Ｇ）、重合開始助剤（Ｆ１）、レベリング剤（Ｈ）及びその他の成分を混合することにより調製できる。
【０２１０】
＜カラーフィルタの製造方法＞
着色剤分散液又は着色硬化性樹脂組成物から着色パターンを製造する方法としては、フォトリソグラフ法、インクジェット法、印刷法等が挙げられる。中でも、フォトリソグラフ法が好ましい。
【０２１１】
着色剤分散液又は着色硬化性樹脂組成物が、上記共分散物を含むことにより、コントラストに優れたカラーフィルタを作製することができる。該カラーフィルタは、表示装置（例えば、液晶表示装置、有機ＥＬ装置、電子ペーパー等）及び固体撮像素子に用いられるカラーフィルタとして有用である。
【実施例】
【０２１２】
以下、実施例によって本発明について、より詳細に説明する。例中の「％」及び「部」は、特記ない限り、質量％及び質量部である。
【０２１３】
＜合成例１：化合物（Ｉ）の調製＞
フタロニトリル（東京化成工業（株）製）３部とメタノール３００部を混合した。得られた混合物の温度を５℃以下に保ちながら、２８％ナトリウムメトキシドメタノール溶液（和光純薬工業（株）製）２．７１部を、３０分かけて滴下し、５℃で６時間撹拌した。得られた混合物の温度を５℃以下に保ちながら、酢酸１４部を加えた。得られた混合物に、４−（２−シアノアセチル）安息香酸（ＵＳ２６８０７３１に記載の方法に準じて合成）１４部を加え、４５℃で２６時間撹拌した。得られた混合物をろ過し、残渣を水３００部、メタノール３００部、Ｎ，Ｎ−ジメチルホルムアミド１５部の順で洗浄した。得られた残渣を６０℃で減圧乾燥して、下記式で表される化合物（Ｉ）を１０部得た（収率８３％）。
【０２１４】
2019157119.tif 000042
【０２１５】
［化合物（Ｉ）の同定］
（質量分析）イオン化モード＝ＥＳＩ＋：  ｍ／ｚ＝［Ｍ＋Ｈ］＋  ４９０
Ｅｘａｃｔ  Ｍａｓｓ：  ４８９
【０２１６】
＜合成例２：化合物（ＩＩ）の調製＞
フタロニトリル（東京化成工業（株）製）７．０２部とメタノール６１．６部を混合した。得られた混合物の温度を２℃に保ちながら、２８％ナトリウムメトキシドメタノール溶液（和光純薬工業（株）製）８．２０部とメタノール７４．６部との混合物を、１時間３０分かけて滴下した。得られた混合物を、２℃で６時間１５分撹拌した。得られた混合物の温度を４℃以下に保ちながら、酢酸１０．７部を加えた。得られた混合物に、ベンゾイルアセトニトリル（東京化成工業（株）製）１７．６部を加え、室温で４４時間撹拌した。得られた混合物をろ過し、残渣をメタノール８００部で洗浄した。得られた残渣を６０℃で減圧乾燥して、下記式で表される化合物（ＩＩａ）を１８．０部得た。
【０２１７】
2019157119.tif 000043
【０２１８】
［化合物（ＩＩａ）の同定］
（質量分析）イオン化モード＝ＥＳＩ＋：  ｍ／ｚ＝［Ｍ＋Ｈ］＋  ４０２
Ｅｘａｃｔ  Ｍａｓｓ：  ４０１
【０２１９】
次に、３℃の発煙硫酸（２５％）（和光純薬工業（株）製）７．６部を撹拌しながら、上で得られた化合物（ＩＩａ）０．５１３部を加えた。得られた混合物に発煙硫酸（２５％）（和光純薬工業（株）製）３．８部を加えた。得られた混合物を撹拌しながら、３時間３０分かけて１５℃まで上げた。得られた混合物に氷水１３９部を加え、さらに塩化ナトリウム３８．２部を加えた。得られた混合物をろ過し、得られた残渣を２１．５％塩化ナトリウム水溶液６４部で洗浄した。得られた残渣を６０℃で減圧乾燥して、下記式で表される化合物（ＩＩ）（化合物（ＩＩａ）に２個のスルホ基が結合された化合物）１．０２部を得た。
【０２２０】
2019157119.tif 000044
【０２２１】
［化合物（ＩＩ）の同定］
（質量分析）イオン化モード＝ＥＳＩ−：  ｍ／ｚ＝［Ｍ−Ｈ］−  ５６０
Ｅｘａｃｔ  Ｍａｓｓ：  ５６１
【０２２２】
＜合成例３：樹脂（Ｄ）の調製＞
還流冷却器、滴下ロート及び攪拌機を備えたフラスコ内に窒素を適量流して窒素雰囲気とし、プロピレングリコールモノメチルエーテルアセテート２８０部を入れ、攪拌しながら８０℃まで加熱した。次いで、該フラスコ内に、アクリル酸３８部、３，４−エポキシトリシクロ［５．２．１．０２，６］デカン−８−イルアクリレート及び３，４−エポキシトリシクロ［５．２．１．０２，６］デカン−９−イルアクリレートの混合物（含有率は１：１）２８９部をプロピレングリコールモノメチルエーテルアセテート１２５部に溶解した溶液を滴下ポンプを用いて約５時間かけて滴下した。一方、重合開始剤２，２−アゾビス（２，４−ジメチルバレロニトリル）３３部をプロピレングリコールモノメチルエーテルアセテート２３５部に溶解した溶液を別の滴下ポンプを用いて約６時間かけてフラスコ内に滴下した。滴下終了後、４時間同温度で保持した後、室温まで冷却して、固形分３５．１％の共重合体（樹脂（Ｄ））溶液を得た。生成した共重合体の重量平均分子量Ｍｗは９２００、分散度は２．０８、固形分換算の酸価は７７ｍｇ−ＫＯＨ／ｇであった。樹脂（Ｄ）は下記構造単位を有する。
【０２２３】
2019157119.tif 000045
【０２２４】
樹脂の重量平均分子量（Ｍｗ）及び数平均分子量（Ｍｎ）の測定は、ＧＰＣ法を用いて、以下の条件で行った。
装置；Ｋ２４７９（（株）島津製作所製）
カラム；ＳＨＩＭＡＤＺＵ  Ｓｈｉｍ−ｐａｃｋ  ＧＰＣ−８０Ｍ
カラム温度；４０℃
溶媒；テトラヒドロフラン（ＴＨＦ）
流速；１．０ｍＬ／ｍｉｎ
検出器；ＲＩ
校正用標準物質  ；ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
【０２２５】
上記で得られたポリスチレン換算の重量平均分子量（Ｍｗ）と数平均分子量（Ｍｎ）との比（Ｍｗ／Ｍｎ）を分散度とした。
【０２２６】
＜合成例４：脂肪族カルボン酸金属塩（Ｃ）分散液（分散液（Ｃ））の調製＞
（脂肪族カルボン酸金属塩（Ｃ）の合成）
ビーカーに１００部の純水及び５部の１２−ヒドロキシステアリン酸（東京化成工業（株）製）を混合した。この混合物に、７０℃で１％水酸化ナトリウム水溶液６５部を加えた。これを７０℃〜７５℃を保ちながら、硝酸鉄（ＩＩＩ）九水和物（和光純薬工業（株）製）２部と水４０部の混合物を約２時間３０分かけて滴下した。この混合物を７０℃〜７５℃に保ちながら約１時間撹拌した。この混合物を３５℃まで冷却し、ろ過した。
得られた残渣を水２４５部で３回洗浄し、６０℃で減圧乾燥して、アニオン成分として１２−ヒドロキシステアリン酸アニオンを含むカルボン酸鉄（ＩＩＩ）塩（下記式（ｃ）で表される塩）を得た。以下、この塩を脂肪族カルボン酸金属塩（Ｃ）という。
【０２２７】
2019157119.tif 000046
【０２２８】
（分散液（Ｃ）の調製）
脂肪族カルボン酸金属塩（Ｃ）                                      ２．５０部；
分散剤１                                                          ４．００部；
溶剤（Ｇ）：ＰＧＭＥＡ                                          ６８．５０部；及び
溶剤（Ｇ）：ＤＡＡ                                              ２５．００部；を混合して、脂肪族カルボン酸金属塩（Ｃ）を分散させることにより、分散液（Ｃ）を得た。
配合成分の詳細は次のとおりである。
〔１〕脂肪族カルボン酸金属塩（Ｃ）：合成例４で得られた脂肪族カルボン酸金属塩（Ｃ）
〔２〕分散剤１：分散剤（ＤＩＳＰＥＲＢＹＫ−１１１；ビックケミー・ジャパン（株）製）
〔３〕ＰＧＭＥＡ：プロピレングリコールモノメチルエーテルアセテート
〔４〕ＤＡＡ：ジアセトンアルコール（４−ヒドロキシ−４−メチル−２−ペンタノン）
【０２２９】
＜実施例１〜７、比較例１〜５：着色剤分散液の調製＞
表７に示す着色剤、分散剤２、合成例３で得られた樹脂（Ｄ）溶液、合成例４で得られた分散液（Ｃ）〔使用しない例あり〕、及び表７に示す溶剤（Ｇ）を混合し、ビーズミルを用いて、各着色剤分散液を得た。
実施例１、実施例４、実施例６及び比較例２の着色剤分散液は、２種の着色剤の共分散物を含む。実施例２、実施例３、実施例５、実施例７、比較例３及び比較例４の着色剤分散液は、２種の着色剤の共分散物及び分散液（Ｃ）（脂肪族カルボン酸金属塩（Ｃ）分散液）を含む。
各実施例、比較例で得られた着色剤分散液の組成を表７に示す。表７の数値の単位は、質量部である。表７における溶剤（Ｇ）には、樹脂（Ｄ）溶液中及び分散液（Ｃ）中の溶剤が含まれている。
【０２３０】
【表７】
2019157119.tif 000047
【０２３１】
着色剤分散液に含まれる配合成分の詳細は次のとおりである。
〔１〕Ｙ１３８：Ｃ．Ｉ．ピグメントイエロー１３８
〔２〕Ｙ１８５：Ｃ．Ｉ．ピグメントイエロー１８５
〔３〕化合物（Ｉ）：合成例１で得られた化合物（Ｉ）
〔４〕化合物（ＩＩ）：合成例２で得られた化合物（ＩＩ）
〔５〕脂肪族カルボン酸金属塩（Ｃ）：合成例４で得られた脂肪族カルボン酸金属塩（Ｃ）
〔６〕分散剤２：分散剤（ＢＹＫ−ＬＰ  Ｎ  ６９１９；ビックケミー・ジャパン（株）製）
〔７〕樹脂（Ｄ）：合成例３で得られた樹脂（Ｄ）溶液中に含まれる樹脂（Ｄ）
〔８〕ＰＧＭＥＡ：プロピレングリコールモノメチルエーテルアセテート
〔９〕ＤＡＡ：ジアセトンアルコール（４−ヒドロキシ−４−メチル−２−ペンタノン）
【０２３２】
＜実施例８〜１６、比較例６〜１０＞
（１）着色硬化性樹脂組成物の調製
実施例８〜１４及び比較例６〜１０においては、それぞれ実施例１〜７、比較例１〜５の着色剤分散液と、樹脂（Ｄ）溶液、重合性化合物（Ｅ）、重合開始剤（Ｆ）及びレベリング剤（Ｈ）とを混合して着色硬化性樹脂組成物を得た。
実施例１５及び１６においては、実施例１の着色剤分散液と、合成例４で得られた分散液（Ｃ）と、樹脂（Ｄ）溶液、重合性化合物（Ｅ）、重合開始剤（Ｆ）及びレベリング剤（Ｈ）とを混合して着色硬化性樹脂組成物を得た。
なお、着色硬化性樹脂組成物の調製にあたり、着色硬化性樹脂組成物の固形分が２０質量％となるように、プロピレングリコールモノメチルエーテルアセテート（ＰＧＭＥＡ）を添加した。
各実施例、比較例で使用した着色剤分散液、及び、各実施例、比較例で得られた着色硬化性樹脂組成物における溶剤（Ｇ）を除く組成を表８に示す。表８における各成分の配合量の単位は、質量部である。
【０２３３】
【表８】
2019157119.tif 000048
【０２３４】
重合性化合物（Ｅ）、重合開始剤（Ｆ）及びレベリング剤（Ｈ）の詳細は次のとおりである。
〔１〕重合性化合物（Ｅ）：ジペンタエリスリトールヘキサアクリレート（ＫＡＹＡＲＡＤ  ＤＰＨＡ；日本化薬（株）製）
〔２〕重合開始剤（Ｆ）：Ｎ−ベンゾイルオキシ−１−（４−フェニルスルファニルフェニル）オクタン−１−オン−２−イミン（イルガキュア（登録商標）ＯＸＥ−０１；ＢＡＳＦジャパン社製）
〔３〕レベリング剤（Ｈ）：ポリエーテル変性シリコーンオイル（トーレシリコーンＳＨ８４００；東レ・ダウコーニング（株）製）
【０２３５】
（２）着色塗膜の作製
５ｃｍ角のガラス基板（イーグル２０００；コーニング社製）上に、着色硬化性樹脂組成物をスピンコート法で塗布した後、１００℃で３分間プリベークして着色組成物層を形成した。放冷後、露光機（ＴＭＥ−１５０ＲＳＫ；トプコン（株）製）を用いて、大気雰囲気下、１５０ｍＪ／ｃｍ２の露光量（３６５ｎｍ基準）で光照射した。光照射後の着色組成物層を、非イオン系界面活性剤０．１２％と水酸化カリウム０．０４％を含む水系現像液に２４℃で１０秒間浸漬現像し、水洗後、オーブン中、２３０℃で３０分間ポストベークを行い、着色塗膜を得た。
【０２３６】
（３）膜厚測定
上記（２）で得られた着色塗膜について、膜厚を、膜厚測定装置（ＤＥＫＴＡＫ３；日本真空技術（株）製））を用いて測定した。
得られた着色塗膜の膜厚は、いずれの実施例及び比較例においても２．０μｍであった。
【０２３７】
（４）色度評価
上記（２）で得られた着色塗膜について、測色機（ＯＳＰ−ＳＰ−２００；オリンパス（株）製）を用いて分光を測定し、Ｃ光源の特性関数を用いてＣＩＥのＸＹＺ表色系におけるｘｙ色度座標（ｘ、ｙ）を測定した。結果を表８に示す。
【０２３８】
（５）コントラスト評価
上記（２）で得られた着色塗膜について、コントラスト計（ＣＴ−１；壺坂電機社製、色彩色差計ＢＭ−５Ａ；トプコン社製、光源；Ｆ−１０、偏光フィルム；壷坂電機（株）製）を用いて、ブランク値を３００００としてコントラストを測定した。結果を表８に示す。着色塗膜におけるコントラストが高ければ、着色パターンにおいても同様に高コントラストであるといえる。
【産業上の利用可能性】
【０２３９】
本発明によれば、コントラストの改善されたカラーフィルタ、及びそれを含む表示装置を提供することができる。